(57)【要約】  本発明は、ヒトの角質物質に施与されるためのメイクアップデバイス（１）に関し、このデバイスは、少なくとも：・第１および第２の電極層（１０；２０）；・第１および第２の活性電気発色性層（４０；５０）；ならびに・電解質層（３０）によって形成される電気応答性スタックを含み；かつ・電気応答性スタック上に少なくとも部分的に重ねられた光学活性層（２００）をさらに含む電気発色性多層構造を含む。【選択図】１Ａ
2012531940.tif 000002
【特許請求の範囲】
【請求項１】
ヒトの角質物質に施与されるためのメイクアップデバイス（１）において、少なくとも：
・第１および第２の電極層（１０；２０）；
・第１および第２の活性電気発色性層（４０；５０）；ならびに
・電解質層（３０）
によって形成される電気応答性スタックを含み；かつ
・前記電気応答性スタック上に少なくとも部分的に重ねられた光学活性層（２００）
をさらに含む電気発色性多層構造を含む前記デバイス。
【請求項２】
前記光学活性層が、前記電気応答性スタックの上に位置する、請求項１に記載のデバイス。
【請求項３】
前記光学活性層が、前記電気応答性スタックの２つの層の間に位置する、請求項１に記載のデバイス。
【請求項４】
前記光学活性層が前記電気応答性スタックの下に位置する、請求項１に記載のデバイス。
【請求項５】
前記光学活性層が着色されている、請求項１〜４のいずれか一項に記載のデバイス。
【請求項６】
前記光学活性層が冷光発光性であり、前記電気応答性スタックが、その電気励起に応じて、前記光学活性層の少なくとも１つの光励起波長を多かれ少なかれ遮断することが可能である、請求項３または請求項４に記載のデバイス。
【請求項７】
前記光学活性層が光発色性であり、前記電気応答性スタックが、その電気励起に応じて、前記光学活性層の少なくとも１つの光励起波長を多かれ少なかれ遮断することが可能である、請求項３または請求項４に記載のデバイス。
【請求項８】
前記光学活性層が、前記電気応答性スタックの全範囲にわたって延在している、請求項１〜７のいずれか一項に記載のデバイス。
【請求項９】
前記光学活性層が不連続である、請求項１〜７のいずれか一項に記載のデバイス。
【請求項１０】
前記光学活性層が、干渉顔料および／または液晶を含む、請求項２または請求項３に記載のデバイス。
【請求項１１】
前記干渉顔料が、角度彩色性顔料または回折顔料を含む、請求項１０に記載のデバイス。
【請求項１２】
前記電気応答性スタックが、前記角度彩色性顔料または回折顔料の色経路の色をフィルタリングすることが可能である、請求項１１に記載のデバイス。
【請求項１３】
爪に固着されるように構成される、請求項１〜１２のいずれか一項に記載のデバイス。
【請求項１４】
ヒトの角質物質にメイクアップを施与する方法において、請求項１〜１３のいずれか一項に記載のデバイスが前記物質に固着される、前記方法。
【発明の詳細な説明】
【技術分野】
【０００１】
本発明は、ヒトの角質物質、より具体的には、限定はされないが、手の指または足の指の爪に施与されるためのデバイスに関する。
【背景技術】
【０００２】
マニキュア液または口紅などの従来のメイクアップ組成物は、色または光学効果の変更が必要な場合、それを落として塗り直す必要があるという欠点を示す。
【０００３】
衣類、宝石、または他のアクセサリーを替えるとき、メイクアップを完全に落としてから別のメイクアップ組成物を施与する必要なく、メイクアップの色および／または光学効果も変更することができると有利であろう。
【０００４】
さらに、マニキュア液または口紅などの従来のメイクアップ組成物は、塗った後にその色を調節できないという欠点を示す。色を変更するためには、メイクアップを完全に落としてから、別のメイクアップ組成物を施与する必要がある。
【０００５】
出願仏国特許第２８１１２０６号明細書から、電源を用いることによって外観を変更することが可能な光電式デバイスを角質物質に適用することが知られている。
【０００６】
エレクトロルミネセンス材料をベースとする発光層を含む、角質物質に施与されるためのデバイスが記載されている。このようなデバイスは、エネルギーを消費し、例えば地味なメイクアップが求められるときなどの所望の用途に適さない結果になり得る。
【０００７】
特に、仏国特許第２８２５６１９号明細書には、エレクトロルミネセンス多共役ポリマーを含む多層構造を含む、角質支持体に施与されるための粘着性の「パッチ」が記載されている。
【０００８】
国際公開第２００８／０５３５４９号パンフレットは、有機エレクトロルミネセンス層または有機エレクトロルミネセンス（発光）ダイオード（ＯＬＥＤ）を含む、爪に施与されるためのデバイスに関する。
【０００９】
さらに、特開２００６−２３０４３６号公報には、電磁界の効果に基づいて移動可能な色粒子を含有するマイクロカプセルを含む、爪に施与されるためのデバイスが開示されている。
【００１０】
また、特開２００６−２６２９８２号公報には、液晶表示を含む、爪に施与されるためのデバイスが開示されている。このデバイスは、液晶表示を用いることに固有の欠点、特に、多かれ少なかれ画面を見る角度に依存して、画面によって届けられる画像が見えるという事実を示す。
【００１１】
従来のメイクアップ組成物の上記の課題を解消する必要がある。
【００１２】
特に、使用および設置するのが容易であり、外観をその場で変更でき、および／または角質物質上に設置される前または後に、使用者によって選択される外観に変化させることができる、大量生産に対応する製造およびコストのデバイスから利益を得る必要がある。
【００１３】
さらに、公報の国際公開第０３／０９８３３９号パンフレットにおいて特に、多層構造を有する電気発色性（ｅｌｅｃｔｒｏｃｈｒｏｍｉｃ）デバイスが、光沢を取り込むことが知られている。それらの多層構造は、電解質層によって隔てられた２つの活性電気発色性層を間に有する２つの電極層を含む。
【００１４】
参照により本明細書に援用される刊行物、Ｃｈｅｍ．Ｍａｔｅｒ、２００４年、第１６巻、４４０１〜４４１２頁、ポリマーにおける多色電気発色性：導電するためのポリマー／金属ナノ粒子フィルムにおける構造及びデバイス並びに組み合わされた電気発色性及びプラズモン光学応答（Ｍｕｌｔｉｃｏｌｏｒｅｄ  Ｅｌｅｃｔｒｏｃｈｒｏｍｉｓｍ  ｉｎ  Ｐｏｌｙｍｅｒｓ：  Ｓｔｒｕｃｔｕｒｅｓ  ａｎｄ  Ｄｅｖｉｃｅｓ  ａｎｄ  Ｃｏｍｂｉｎｅｄ  Ｅｌｅｃｔｒｏｃｈｒｏｍｉｃ  ａｎｄ  Ｐｌａｓｍｏｎｉｃ  Ｏｐｔｉｃａｌ  Ｒｅｓｐｏｎｓｅｓ  ｉｎ  Ｃｏｎｄｕｃｔｉｎｇ  Ｐｏｌｙｍｅｒ／Ｍｅｔａｌ  Ｎａｎｏｐａｒｔｉｃｌｅ  Ｆｉｌｍｓ）、Ｎｅｗ  Ｍａｔｅｒｉａｌｓ  Ｄｅｐａｒｔｍｅｎｔ、ＣＩＤＥＴＥＣ−Ｃｅｎｔｅｒ  ｆｏｒ  Ｅｌｅｃｔｒｏｃｈｅｍｉｃａｌ  Ｔｅｃｈｎｏｌｏｇｉｅｓ、Ｐａｒｑｕｅ  Ｔｅｃｈｎｏｌｏｇｉｃｏ  ｄｅ  Ｓａｎ  Ｓｅｂａｓｔｉａｎ、Ｐａｓｅｏ  Ｍｉｒａｍｏｎ  １９６、Ｅ−２０００９  Ｄｏｎａｓｔｉａ−Ｓａｎ  Ｓｅｂａｓｔｉａｎ（スペイン）には、電気発色性構造の他の考えられる構成が開示されている。
【発明の概要】
【課題を解決するための手段】
【００１５】
本発明は、新規な効果を生み出すことができる新規なメイクアップデバイスを提案しようとするものである。
【００１６】
本発明の例示的実施形態は、ヒトの角質物質に施与されるためのメイクアップデバイスを提供し、このデバイスは、少なくとも：
・第１および第２の電極層；
・第１および第２の活性電気発色性層；ならびに
・電解質層
によって形成される任意的に均一であってもよい電気応答性スタックを含み；かつ
・該電気応答性スタック上に少なくとも部分的に重ねられた光学活性層
をさらに含む電気発色性多層構造を含む。
【００１７】
このデバイスは、爪に固着されるように構成され得、任意的にメイクアップされた爪、あるいは付け爪に施与され得る。このデバイスは、例えば付け爪としての爪に施与されるためのものであり得、または付け爪に取り付けられ得る。
【００１８】
一般に、本発明のこれらの例示的実施形態において、および以下の明細書全体にわたって、電極層は、任意に、活性電気発色性層と別個であり得る。
【００１９】
活性電気発色性層は、層の光吸収が変更されるため、電気励起の効果に基づいて変化し得る色を有し、発光しない層である。このような層は、発光するエレクトロルミネセンス層と異なる。電気発色性層は、入射光がないと目視できないが、電気的に活性化されたエレクトロルミネセンス層は目視可能である。電気発色性層の色の変化は、層の少なくとも１種の化合物中の電子の分布の変化に関係している。
【００２０】
電気発色性効果は、液晶で起こるような、電界の効果の下での分子鎖の整列と異なり、マイクロカプセルで起こるような、電磁界の効果の下での粒子の移動と異なる。
【００２１】
「光学活性」層は、電気発色性多層構造中に存在することで、構造の（励起または非励起）状態のうちの少なくとも１つにおいて、光学活性層がない場合に構造が示す外観と比較して、構造の視覚的な外観を変化させる層である。
【００２２】
光学活性層は、効果顔料を含む層；着色された層；発光層、例えば蛍光性またはリン光性層；光発色性（ｐｈｏｔｏｃｈｒｏｍｉｃ）層；角質物質に付着されるメイクアップ；または印刷から選択され得る。
【００２３】
電極層は、好ましくは無孔である。
【００２４】
単一の電極層は、好ましくはアノードおよびカソードの両方を含むわけではない。
【００２５】
電解質層は、第１および第２の活性電気発色性層に電気的に接続され、例えば、それらと少なくとも部分的に接触している。特に、電解質層は、第１の活性電気発色性層と第２の活性電気発色性層との間に挟まれていてもよい。
【００２６】
活性電気発色性層の各々は、電極層の１つの電気的に接続され、例えば、それらと少なくとも部分的に接触している。特に、第１および第２の活性電気発色性層は、第１の電極層と第２の電極層との間に挟まれていてもよい。
【００２７】
好ましい実施形態において、活性電気発色性層および／または電解質層は、液晶を有さず、電磁界の効果の下で移動するのに適した粒子を封入するマイクロカプセルを有さない。
【００２８】
光学活性層は、任意に、上で定義した電気応答性スタックの層の１つと別個であってもよく、特に、任意に、第１および第２の活性電気発色性層と別個であってもよい。
【００２９】
例として、光学活性層は、電気応答性スタックの上に位置し得る。変形例において、該光学活性層は、電気応答性スタックの２つの層の間に位置し得る。あるいは、該光学活性層は、電気応答性スタックの下に位置し得る。該光学活性層は、以下に定義されるマスクで形成されていてもよい。
【００３０】
該光学活性層は、任意に着色されてもよく、デバイスの外観を変更するのに有用であり得る。
【００３１】
該光学活性層は、冷光発光性または光発色性であってもよく、電気応答性スタックは、その電気励起に応じて、該光学活性層の少なくとも１つの光励起波長を多かれ少なかれ遮断し得る。すなわち、該光学活性層の励起は、電気応答性スタックによって制御され、それによって、相乗効果の新規な可能性が提供され得る。
【００３２】
該光学活性層は、スタックの全範囲にわたって延在してもよく、または不連続であってもよく、例えば、少なくとも１つの模様を形成してもよい。
【００３３】
光学活性層は、干渉顔料および／または液晶を含んでいてもよい。干渉顔料および／または液晶の可視性は、電気応答性スタックの励起に左右され得る。例えば、干渉顔料または液晶が、電気応答性スタック上またはその中に位置するとき、電気応答性スタックは、観察される色経路（ｃｏｌｏｒ  ｐａｔｈ）を変更し、および／または顔料または液晶の下に多かれ少なかれ暗色の背景を形成することによって、顔料または液晶を多かれ少なかれ目視可能にし得る。
【００３４】
例として、光学活性層の厚さは、１マイクロメートル（μｍ）〜１００μｍの範囲、好ましくは５μｍ〜３０μｍの範囲にある。
【００３５】
必要に応じて、光学活性層は、使用者によって、多層構造の表面上に付着されてもよく、または、必要に応じて、特定の模様での印刷によって付着されてもよい。
【００３６】
例として、光学活性層は、多層構造の取り外し可能な保護層上に付着されてもよい。
【００３７】
光学活性層は、角質物質上に付着され、次に電気発色性多層構造によって覆われるメイクアップであり得る。
【００３８】
対比効果
光学活性層は、電気応答性スタックの少なくとも１つの領域との対比効果を生み出すように配置されてもよい。
【００３９】
「対比効果」という用語は、デバイスの２つの可視領域間の対比が、電気発色性デバイスの励起に応じて変更されることを意味することが理解されるべきである。これにより、デバイスの状態に応じて領域が多かれ少なかれ目視可能になり、または見るヒトから見える色を変更することができる。特定の色は、周囲の色に応じて、多かれ少なかれ飽和された（ｓａｔｕｒａｔｅｄ）ように見え得る。
【００４０】
本発明の意味での「領域」という用語は、構造の上から見たときの部分を意味することが理解されるべきである。即ち、２つの重ねられた層は、本発明の意味での２つの領域ではない。
【００４１】
このような光学活性層は、例えば、干渉顔料および金属粒子から選択される効果顔料を含み得る。
【００４２】
「効果」顔料は、電気発色性多層構造中に存在することで、構造の（励起または非励起）状態のうちの少なくとも１つにおいて、効果顔料がない場合の構造の外観と比較して、構造の視覚的外観を変化させる顔料である。
【００４３】
効果顔料は、特に、干渉顔料、例えば角度彩色性（ｇｏｎｉｏｃｈｒｏｍａｔｉｃ）顔料または真珠層などの真珠光沢顔料；金属粒子、特に反射性粒子；液晶；回折格子を有する顔料；およびそれらの混合物から選択され得る。
【００４４】
活性電気発色性層の１つは、効果顔料を含み得る。すなわち、単一層が、活性電気発色性層および光学活性層の両方となり得る。
【００４５】
光学活性層は、電気応答性スタックの上に位置してもよく、例えば、その表面上に模様を描いてもよい。この場合、模様とその周囲との対比は、電気発色性多層構造の励起状態に左右される。
【００４６】
あるいは、光学活性層は、電気応答性スタックの下に位置してもよい。
【００４７】
特定の例示的実施形態において、電気応答性スタックは、その電気励起に応じて、光学活性層と実質的に同じ色を呈することが可能であり得る。これにより、デバイスの励起状態に応じて、光学活性層によって形成される模様の可視性を変更することができる。
【００４８】
光学活性層は、電気発色性多層構造の取り外し可能な保護層上に付着されてもよい。
【００４９】
干渉顔料または液晶を含む光学活性層
光学活性層は、干渉顔料または液晶を含んでいてもよく、電気発色性多層構造は、光学活性層の下に位置している。
【００５０】
電気発色性多層構造は、色または変化する不透明性の背景として働いてもよく、それによって、それを覆っている光学活性層が多かれ少なかれ目視可能になる。
【００５１】
例として、電気発色性多層構造は、その電気励起に応じて、第１に暗状態を表示し、第２に明状態または透明状態を表示し得る。暗状態では、光学活性層の色は透明に見えるが、明状態では、色はより見えにくい。
【００５２】
光学活性層は、特に、明るい背景に対して低い可視性を有するもの、例えば虹色顔料から選択される、真珠層、角度彩色性顔料、または液晶を含み得る。
【００５３】
光学活性層は、電気発色性構造全体を覆ってもよく、またはその表面上に模様を描いてもよい。
【００５４】
不均一な多層構造
電気発色性多層構造は、少なくとも：
・第１および第２の電極層；
・第１および第２の活性電気発色性層；ならびに
・複数の活性電気発色性層の間の電解質層
の不均一な電気応答性スタックを含み得る。
【００５５】
「不均一」という用語は、電気応答性スタックの少なくとも２つの箇所において、前記スタックを上から見たとき、スタックが全く同じ構造を有するわけではないことを意味することが理解されるべきである。
【００５６】
例えば、前記層の少なくとも１つは、例えば変化する組成および／または厚さを有するスタック中で、不均一に延在してもよく、ここで、厚さは、場合により、必要に応じて連続してまたは不連続に(discrete)変化し、場合により局所的にゼロである。例として、層の厚さは、少なくとも２０％だけ、あるいは少なくとも５０％以上だけ変化し得る。層は、電解質層、活性電気発色性層、または電極層であり得る。
【００５７】
電気応答性スタックが不均一であることにより、例えば少なくとも１つの陰影または装飾模様、特に色のグラデーションといった、化粧料に有利な様々な外観を得ることができる。
【００５８】
活性電気発色性層の少なくとも１つは、異なるそれぞれの厚さを有する少なくとも２つの領域、例えば、ゼロでない厚さｅを有する領域、およびゼロの厚さを有する領域を示し得る。領域の１つの輪郭の形状に応じて、様々な模様を得ることができる。例として、活性電気発色性層は、２０％超だけ、より良好には５０％超だけ異なる厚さを有する２つの領域を示し得る。
【００５９】
電気応答性スタックの少なくとも１つの層は、スタックの範囲にわたって一定でない厚さで延在し得る。厚さは、スタックの１つの寸法Ｘに沿って、または２つの寸法ＸおよびＹに沿って変化し得る。厚さは、ＸおよびＹに対して局所的に垂直である寸法Ｚに沿って測定される。
【００６０】
少なくとも１つの層の厚さは、層のある箇所から別の箇所へと徐々に変化し得る。厚さは、少なくとも１つの箇所においてゼロであり得る。変化する厚さを有する層は不連続であり得る。層の不連続（ｄｉｓｊｏｉｎｔ）領域は、必要に応じて異なる色を生成するように、任意に異なる組成を有し得る。
【００６１】
同じタイプの層、例えば、活性電気発色性層の各々は、厚さがゼロでない領域および厚さがゼロの領域の両方を示し得る。２つの活性電気発色性層の厚さがゼロでない領域は、電気応答性スタック中で、前記スタックを上から見たときにぴったりと重なり得る。
【００６２】
活性電気発色性層の厚さがゼロの領域は、電解質層および／または電極層の１つ以上の厚さがゼロの領域と重ねられ得る。例として、厚さがゼロの領域は、材料を除去することによってまたは電気応答性スタックの少なくとも１つの材料を選択的に付着することによって、形成される。
【００６３】
活性電気発色性層の少なくとも１つは、層の２つの箇所の間で変化する厚さ、例えば、特に、電気応答性スタックの縁部と一致し得る複数の箇所の間で線形に減少する厚さを示し得る。活性電気発色性層のうちの１つのみが、可変の厚さを有してもよく、または、変形例において、活性電気発色性層の両方が、可変の厚さ、例えば、単一方向において減少または増加することによって変化する厚さを有してもよい。スタックの所与の箇所について、前記スタックを上から見たとき、２つの活性電気発色性層は、任意に同じ厚さを示してもよい。
【００６４】
電解質層の厚さはまた、電気応答性スタックの他の層の厚さが変化するか否かにかかわらず、例えば、スタックのある箇所から別の箇所へと線形に変化し得る。例として、変化する厚さの電解質層は、特に各々が一定の厚さを有する２つの均一な活性電気発色性層の間に位置し得る。
【００６５】
電極層、活性電気発色性層、および電解質層のいずれかは、例えば、１つ以上の模様を生成することができるように不連続なスタックを形成するように、厚さがゼロの領域および厚さがゼロでない領域を示し得る。
【００６６】
電解質層および活性電気発色性層の少なくとも１つは、均一でない組成を有してもよい。例えば、電解質層および／または少なくとも１つの活性電気発色性層は、異なるそれぞれの組成を有する領域を示し得る。例えば、活性電気発色性層の少なくとも１つは、第１のポリマーを含む第１の領域、および第１のポリマーと異なる第２のポリマーを含む第２の領域を含み得る。ポリマーは、例えば、色の差異を生じるように選択され得る。
【００６７】
電解質層は、均一な活性電気発色性層の間に配置される、異なる組成を有する領域を含み得る。例えば、電解質層は、異なる材料で作製される少なくとも２つの領域を含む。
【００６８】
電気応答性スタックの単一層における異なる組成の領域は、任意に同じ厚さを有し得る。
【００６９】
電気発色性デバイスは、層間の相互作用の変化を局所的に生じさせるために電気応答性スタックの２つの層の間に配置される少なくとも１つのシールドを含み得る。例として、シールドは、ポリメチルメタクリレート（ＰＭＭＡ）またはポリエチレンテレフタレート（ＰＥＴ）で作製される。
【００７０】
シールドは、電解質層と活性電気発色性層との間に延在し得る。
【００７１】
シールドは、その形状、またはその厚さの変化、またはその組成に応じて、少なくとも１つの模様を形成してもよく、その可視性は、例えば電気発色性デバイスの励起状態に左右される。シールドは、特に、転写、印刷、またはエッチングによって作製され得る。シールドは、任意に透明であり得る。透明のシールドの場合、シールドによって画定される模様は、デバイスが励起されている間に現れ得る。
【００７２】
例として、シールドの厚さは、１μｍ〜１００μｍの範囲、好ましくは５μｍ〜３０μｍの範囲にある。
【００７３】
マスクに関連する多層構造
多層構造は、少なくとも１つの模様を形成できるようにする少なくとも１つのマスクを含み得る。
【００７４】
必要に応じて、マスクは、光学活性層と一致し得る。
【００７５】
マスクは、任意に着色されてもよく、任意に不透明であってもよく、連続的または不連続であり得る。
【００７６】
マスクは反射性であり得る。
【００７７】
マスクは、電気応答性スタックの外部にあり得る。
【００７８】
マスクは、電気発色性デバイスの励起状態に左右され得る可視性を有する少なくとも１つの模様を形成し得る。
【００７９】
「フレンチネイル」として知られている非常にファッショナブルな爪のメイクアップ効果は、きれいで自然な結果の印象を与えるように、好ましくは明色のメイクアップを、爪の先のみに施与することにある。しかしながら、そのタイプのメイクアップ効果は、凝り過ぎて見えるという欠点を示すことがあり得る。その結果として、メイクアップを落とす必要なく、必要に応じてメイクアップ効果をなくしたり再度現れたりさせることができると有利であろう。即ち、電気発色性デバイスは、例えば三日月形の爪の先の色を変化させ、そのタイプのメイクアップ効果を模倣するように構成され得る。電気応答性スタックの輪郭は三日月形であり得る。変形例において、マスクを用いて、電気応答性スタックを部分的に覆い、三日月形の模様を画定する。
【００８０】
電気応答性スタックは、その電気励起に応じて、マスクの色に近い色を表示するように作製され得る。色が「近い」と言及されるとき、１９７６  ＣＩＥ  Ｌａｂ色空間における複数の色の間の距離ΔＥが１．５以下であることを意味することが理解されるべきである。即ち、マスクの可視性は、電気発色性デバイスの電気励起に左右され得る。
【００８１】
例として、マスクは、多層構造が爪に固着される前または後に前記構造に取り付けられてもよく、または電極層に隣接する支持層に統合されてもよい。
【００８２】
マスクは、特に、印刷、転写、またはエッチングによって形成され得る。
【００８３】
例として、マスクは、爪の上に設置されるかまたは爪の上に設置される準備ができている多層構造へのインクジェット印刷によって作製され得る。
【００８４】
必要に応じて、マスクは、取り外し可能なフィルム上に印刷されて、それによって、マスクを取り外して、それを異なる模様を有する別のマスクに交換することができる。
【００８５】
マスクが支持層に統合されるとき、マスクは、例えば、支持層となる２つのフィルムの間に積層される。
【００８６】
マスクは、顔料または着色料、金属層、ポリマーフィルムを含んでいてもよく、必要に応じて、例えば、光学効果を生み出すマイクロレリーフを含んでいてもよい。
【００８７】
例として、マスクの厚さは、１μｍ〜１００μｍの範囲、好ましくは５μｍ〜３０μｍの範囲にある。
【００８８】
マスクが完全に不透明ではないとき、マスクは、例えば、下層に達する光を制御するように、光学フィルタとして働き得る。
【００８９】
電気接点
デバイスは、電気接点を含んでいてもよく、ここで、前記接点の少なくとも１つは、爪の正面に延在しているデバイスの遠位部分、例えばデバイスの底面に配置されている。また、接点の少なくとも１つは、デバイスの遠位端において、デバイスの縁部に配置され得る。
【００９０】
接点のこのような配置により、爪の外観を損なうのを避けることができる。
【００９１】
多層構造は、上で定義した電気応答性スタックを含んでいてもよく、この電気応答性スタックは、任意に均一であってもよく、任意に上で定義したマスクが設けられていてもよい。
【００９２】
接点の少なくとも１つは、電気発色性多層構造の電極層の厚さを超える高さにわたって延在し得る。これにより、接点が当接する電気端子を介して電力供給しやすくなる。
【００９３】
接点の一方はデバイスの底面に、他方はデバイスの遠位端においてデバイスの縁部に配置され得る。これにより、使用者が電源端子に対して手の指を位置決めしやすくすることで、デバイスに電力供給しやすくなる。
【００９４】
デバイスは、活性電気発色性層、電極層、および電解質層を含む電気応答性スタックを含んでいてもよく、前記接点は、任意にそれぞれの電極層に直接接続され得る。
【００９５】
電気発色性デバイスは、前記接点の少なくとも１つに電気的に接続される少なくとも１つの電気回路を含み得る。例として、電気回路は、電気応答性スタックの励起レベルを選択することができるように構成され、簡単なタッチセンサー式スイッチおよび／または例えば電気応答性スタックの励起を周期的に変更するように構成される、より複雑な電子回路用の電位差計であり得る。
【００９６】
統合されたエネルギー源
デバイスは、統合されたエネルギー源を含み得る。
【００９７】
エネルギー源は、電池、充電池、コンデンサ、および／またはコイルを含み得る。エネルギー源は、可撓性または硬質であり得る。
【００９８】
エネルギー源は、例えば１時間（ｈ）超、より良好には４ｈ超の持続時間にわたって、および場合によりエネルギーが切れるまで、電気応答性スタックに永続的に電力供給し得る。変形例において、電力は、例えば使用者によって制御されるスイッチによって、選択的に供給され得る。
【００９９】
取り外し可能な絶縁タブが、最初に使用する前にエネルギー源から少なくとも１つの端子を絶縁し得る。
【０１００】
単一層中の複数のポリマー
・電極層；
・活性電気発色性層；および
・複数の活性電気発色性層の間の電解質層
を含む多層電気発色性構造では；
電解質層および活性電気発色性層の少なくとも１つは、少なくとも第１および第２の材料、特にポリマーを含み得る。
【０１０１】
ポリマーは、電気発色性ポリマーから選択され得る。
【０１０２】
第１および第２の材料は並置されてもよく、例として、各々が、ある模様を示す領域に対応し得る。第１および第２の材料は、任意に異なっていてもよい。
【０１０３】
第１および第２の材料は、電気的に接触していてもよい。
【０１０４】
第１および第２の材料は、例えば、混ぜ合わせられる材料、特にポリマーと関連する複数の色の間の中間色を生成するように、混ぜ合わせられ得る。
【０１０５】
デバイスの適合
一般に、電気発色性デバイスは、プラスチック材料で作製される付け爪、例えば、ネイルサロンの多くの供給業者から入手可能なタイプの付け爪に保有され得る。従来用いられる付け爪は長い長さを示し、一般に、使用前に切断されるべきである。例えば、少なくともいくつかの層のコーティングによって、このような付け爪に電気発色性多層構造を付着する前に、例えば、付け爪の長さと幅の差が、０．６センチメートル（ｃｍ）〜１．２ｃｍの範囲、好ましくは０．７ｃｍ〜１．１ｃｍの範囲、好ましくは０．８ｃｍ〜１．０ｃｍの範囲にあるように、付け爪を切断してもよい。付け爪の幅は、例えば、０．７ｃｍ〜１．３ｃｍの範囲にあり得る。
【０１０６】
保護
デバイスは、剥離可能な保護層、あるいは複数の剥離可能な層を含み得る。デバイスは、剥離可能でない保護層も有し得る。
【０１０７】
メイクアップの施与
本発明は、ヒトの角質物質、例えば、爪、皮膚、または唇にメイクアップを施与する方法も提供し、ここで、本発明の上で定義した例示的実施形態の少なくとも１つにしたがって作製される電気発色性デバイスが、前記物質に施与される。
【０１０８】
デバイスを受け入れる角質物質は、デバイスが上に設置される前にメイクアップされ得る。
【０１０９】
変形例において、デバイスが角質物質上に設置された後、デバイスおよび角質物質はメイクアップ組成物で覆われる。
【０１１０】
本発明は、その限定されない実施形態の以下の詳細な説明を読み、添付の図面を検討するとよりよく理解され得る。
【図面の簡単な説明】
【０１１１】
【図１Ａ−１Ｂ】本発明の特定の例示的実施形態にしたがって作製され、外部電源を有する電気発色性多層構造の２つの例を示す略図である。
【図２】統合された電源を有する電気発色性多層構造の別の例を示す。
【図３Ａ−３Ｂ】電気発色性多層構造を、手の指または足の指の爪に固着する例を示す略図である。
【図４】保護層を用いて電気発色性多層構造を保護する可能性を示す。
【図５Ａ−５Ｌ】特に、電気発色性多層構造中の様々な考えられる構成を示す。
【図６Ａ−６Ｅ】電気発色性多層構造の他の例を示す。
【図７Ａ−７Ｊ】得ることができる効果の様々な例を示す。
【図８】電気発色性多層構造を電気的に励起するため、および／またはそれに情報を伝達するための電源デバイスの例を示す。
【図９Ａ−９Ｂ】使用の際の図８のデバイスを示す。
【図１０】様々な電気発色性多層構造を顧客に表示するための表示ユニットの例を示す。
【図１１】本発明の変形実施形態の電源デバイスの例を示す。
【図１２】図１１の詳細を示す。
【図１３】様々なサイズの電気発色性多層構造の範囲を示す。
【発明を実施するための形態】
【０１１２】
図面において、分かりやすさのために、互いに接触している、異なる層が、間隔を空けて示されている場合がある。同様に図面の分かりやすさのために、図示される様々なデバイスの構成要素の実際の相対的比率が常に一致しているとは限らない。
【０１１３】
特に図１Ａおよび１Ｂに示されるように、本発明の電気発色性デバイス１は、第１の活性電気発色性層１０および第２の活性電気発色性層２０を含んでいてもよく、第１の活性電気発色性層１０および第２の活性電気発色性層２０は、それらが接触している電解質層３０によって隔てられている。
【０１１４】
特に図１Ａおよび１Ｂに示されるように、デバイス１は、第１の電極層４０および第２の電極層５０も含んでいてもよく、第１の電極層４０および第２の電極層５０は、活性電気発色性層および電解質層によって形成されるスタックの両側に配置され、かつ第１および第２の活性電気発色性層と、電解質層３０から離れた面においてそれぞれ接触している。
【０１１５】
例として、電極層４０および５０は、透明な導電性材料、例えばインジウムスズ酸化物（ＩＴＯ）のコーティングであり、このコーティングは、支持層６０および７０、例えば、透明な任意に着色された熱可塑性材料、例えばＰＥＴで作製されるそれぞれの支持層６０および７０によって支持されている。支持層６０および７０の各々は、単一の可撓性フィルムによって、または、変形例において、互いに積層された複数の可撓性フィルムの組立体によって構成され得る。可撓性フィルムは、破断せずに半分に折ることができるよう可撓性を示すのが有利であり得る。
【０１１６】
支持層６０および７０は、好ましくは、１００μｍ未満、好ましくは７０μｍ未満の厚さを示す。即ち、電気発色性デバイスは、施与の際、施与区域、例えば手の指の爪または唇の輪郭に合わせることが可能であり得る。即ち、電気発色性多層構造は、爪の曲線に合わせるのに十分に可撓性であり得る。
【０１１７】
電極層、例えば、上記のＩＴＯコーティングの厚さは、５０ナノメートル（ｎｍ）〜１０００ｎｍの範囲にあり得る。
【０１１８】
例として、透明な導電性材料は、支持層６０および７０を均一に覆うが、これは、後述するように、例えば、模様を生成し、または構造の特定の区域の選択的な励起を可能にするために様々であり得る。
【０１１９】
電極層を作製するために、ＩＴＯ以外の材料、例えば金および銀を使用することができる。金が最も性能の優れた金属であり、多くの利点（弾性、電気化学安定性など）も示す。
【０１２０】
支持層を作製するために、ＰＥＴ以外の材料、例えばＰＭＭＡを使用することができる。
【０１２１】
活性電気発色性層１０または２０の厚さは、５０ｎｍ〜１０００ｎｍの範囲にあり得る。
【０１２２】
電解質層３０の厚さは、５０ｎｍ〜１０００ｎｍの範囲にあり得る。
【０１２３】
多層構造は、図６Ａ〜６Ｅの説明において後述されるように、例えば電気応答性スタックの上に位置する光学活性層２００も含む。光学活性層は、間隙ありで図示される場合と、間隙なしで図示される場合がある。間隙のある場合の例は、間隙のない場合の例と置き換えられ得る。
【０１２４】
図１Ａ〜５Ｌは、配置の例とともに光学活性層２００を示すが、この配置は、図６Ａ〜６Ｅにおける位置のうちのいずれか１つに変更され得る。
【０１２５】
電気発色性多層構造１は、示されるように、爪０に装着され得る。電気発色性多層構造１は、後述されるように、様々な方法で爪に固着され得る。しかしながら、本発明は、爪をメイクアップすることに限定されない。
【０１２６】
電極層、活性電気発色性層、および電解質層のスタックは、電気励起に応じて、外観を変更することができる電気応答性スタックを構成する。
【０１２７】
電気発色性多層構造は、用いられる多層構造に応じて、電気発色性多層構造の外観を単に変更するために一時的に、あるいは永続的に、すなわち、用いられているデバイスの全持続時間にわたって電気的に励起され得る。
【０１２８】
電気発色性多層構造は、電気励起が停止すると外観を保持するか、または電気励起が停止すると外観を変更し得る。電気励起後に効果を保つための手段の１つは、低い導電率の電解質ポリマーを用いることで、電気発色性層が緩和する現象を遅らせることに依拠する。ここで、ポリエチレンオキシド（ＰＥＯ）あるいはポリプロピレンオキシド（ＰＰＯ）をベースとし、かつかなり低い導電率（１０−７ジーメンス／センチメートル（Ｓ／ｃｍ））を示す従来の固体電解質が使用され得る。この種の材料では、非晶相のみが伝導を提供する。材料の結晶化度を低減することによって、またより少ない分子量を用いることによって、ガラス転移温度が変更される場合、固体電解質の導電率は増加される（しかし、機械的特性の低下を伴う）。
【０１２９】
様々な論文が、可塑剤を組み込むことによって固体電解質の導電率を調節する方法を教示している。
【０１３０】
Ｐ．Ｍ．ＢｌｏｎｓｋｙおよびＤ．Ｆ．Ｓｈｒｉｖｅｒによる論文、Ｊ．Ａｍ．Ｃｈｅｍ．Ｓｏｃ．１９８４．１０６、６８５４〜５５ページには、２５℃で１０−５Ｓ／ｃｍを超えるイオン導電率を有するＰＥＯの短鎖を組み込むポリ（ビス（メトキシエトキシ）ホスファゼン）タイプのポリマーが記載されている。
【０１３１】
米国特許第４６５４２７９Ａ号明細書において、Ｂａｕｅｒらが、良好なイオン導電率（＞１０−４Ｓ／ｃｍ）を有する、架橋された不活性固体相および液体ポリマー相（低分子量のポリエーテル）という２つの相互浸透相によって構成される固体ポリマー電解質を記載している。架橋相と液体相との相対的比率は、良好な機械的および電気化学的特性を兼ね備えるように選択される。電解質のイオン導電率は、環境温度で約１０−４Ｓ／ｃｍである。
【０１３２】
Ｇ．ＳｃｈｗａｂおよびＭ．Ｔ．Ｌｅｅによる米国特許第４７９２５０４Ａ号明細書において、ポリアクリレートタイプの化合物によって架橋されるＰＥＯによって構成される液体相支持マトリックスを有する固体電解質が開示されている。金属塩を溶解させる液体は、低分子量のポリエーテルまたは非プロトン性溶媒である。
【０１３３】
図１Ａおよび１Ｂの実施形態は、例えば、電極層５０および４０にそれぞれ接続される導体８１および８２によって一時的に電気的に励起されるのに適している。電気エネルギー源は、デバイスの外部にある。
【０１３４】
導体８１および８２は、スタックの様々な層を通っていてもよく、必要に応じて、例えば絶縁被覆の形態のそれぞれの絶縁層８４および８５によって電気的に絶縁され得る。
【０１３５】
図１Ａの実施形態において、導体８１および８２は、爪０の正面に位置するそれらの底端を介して、電気発色性多層構造１の底面に電源を接触させるためのものである。即ち、多くの状況において、接点として働く導体の底面は、デバイスを着用するヒトの側から、見えたとしてもほとんど見えない。導体８１および８２は、金属導線または金属導体ストリップ；金属、ポリマー、または導電性インクの付着物によって；あるいは何か他の方法では、例えば、電気応答性スタックから電極層を延ばすことによって作製され得る。
【０１３６】
図１Ｂの変形実施形態は、導体８１および８２が作製される方法が図１Ａの実施形態と異なり、例えば、導体８１が電気的絶縁被覆を有さない一方、例えば、導体８２は、電極層５０の側のみに延在する電気絶縁８４を含み、それによって、電気発色性デバイス１の底面だけでなく、その遠位端の縁部８８も介して導体８２に電力供給する可能性を提供する。変形例において、導体８２は、電気的に絶縁された底端を有し、遠位端の縁部８８にあるその面を介してのみ電力供給され得る。
【０１３７】
図１Ｂは、それぞれの活性電気発色性層２０および１０まで延在する導電性材料で作製される導体８１および８２の可能性を示す。
【０１３８】
上述したように、電気発色性多層構造１は、統合されたエネルギー源も含んでいてもよく、それによって、例えば電気発色性多層構造１に電圧をかけることが可能になり、電圧は、使用者が着用している間一定であるかまたは所定の方法で変化し、例えば電気発色性多層構造に埋め込まれたプロセッサに格納されたプログラムにしたがって、あるいはデジタルまたはアナログ発振回路（例えばマルチバイブレータタイプ）、例えば参照ＮＥ５５５Ｄの状態に応じて変化する。また、統合されたエネルギー源の存在により、電気励起が続く限り、電気励起に応じた外観の変化がある電気応答性スタックを使用することが可能になる。
【０１３９】
図２の実施形態において、統合されたエネルギー源９０が、導体９１および９２を介して、場合により、図示されるように、電子回路９５を用いて電極層４０および５０に接続され、電子回路９５は、デバイスの少なくとも１つの動作特性、例えばデバイスのスイッチのオン・オフを変更するように、または少なくとも１つの動作パラメータ、例えば多層構造の外観、および／または励起電圧の振幅を変更するための周波数を変更するように、使用者によって作動されるのに適した制御および／または調節部材９７、例えば電位差計および／またはスイッチを含むかまたはそれらによって構成されてもよい。
【０１４０】
スイッチおよび／または電位差計には、爪の正面にある、デバイスの底面、またはデバイスの遠位端から触れられる。
【０１４１】
デバイスは、制御または調節部材を動作させることができるような付属物とともに単一のパッケージ内で利用可能であり得る。
【０１４２】
電子回路９５は、場合により、統合された１つ以上のセンサを有してもよく、このセンサは、外部刺激に感受性であり、例えば、光、湿度、および／または温度に感受性である。例えば、電気発色性多層構造の色は、湿度センサ、温度センサ、または光センサからの出力に応じて電気発色性多層構造の励起電圧を変更する電子回路によって、湿度、温度、または周辺光に応じて、変化し得る。
【０１４３】
例として、エネルギー源９０は、電池またはコンデンサタイプのものであり、必要に応じて印刷によって作製され得る。例えば約４００μｍの厚さには、領域に応じて約２．５ボルト（Ｖ）〜３Ｖの範囲の電圧を生成することができるペーパー電池タイプの電気エネルギー源、例えば参照ＳＯＦＴ  ＢＡＴＴＥＲＩＥ（登録商標）が用いられてもよい。このような電池は、アルミニウムまたは亜鉛（アノード用）および酸化マグネシウム（カソード用）でそれぞれ作製されるアノードとカソードとの間にペーパー型の電解質を用いてもよい。
【０１４４】
統合されたエネルギー源は、以下の論文に記載されるタイプのものでもあり得る：須賀健雄（Ｔ．Ｓｕｇａ）、小西宏明（Ｈ．Ｋｏｎｉｓｈｉ）、西出宏之（Ｈ．Ｎｉｓｈｉｄｅ）による「有機物に基づくペーパー電池をもたらす、光架橋されたニトロキシドポリマーカソード（Ｐｈｏｔｏ−Ｃｒｏｓｓｌｉｎｋｅｄ  Ｎｉｔｒｏｘｉｄｅ  Ｐｏｌｙｍｅｒ  Ｃａｔｈｏｄｅ  Ｌｅａｄｉｎｇ  ｔｏ  ａｎ  Ｏｒｇａｎｉｃ−Ｂａｓｅｄ  Ｐａｐｅｒ  Ｂａｔｔｅｒｙ）」、Ｃｈｅｍ．Ｃｏｍｍｕｎ．、２００７、１７３０〜１７３２；または須賀健雄（Ｔ．Ｓｕｇａ）、Ｙ．−Ｊ．Ｐｕ、笠鳥晋司（Ｓ  Ｋａｓａｔｏｒｉ）、西出宏之（Ｈ．Ｎｉｓｈｉｄｅ）による「充電可能な電池のためのカソード−及びアノード−活性なポリ（ニトロキシスチレン）：置換基効果を介してのＰ−及びＮ−タイプの酸化還元スイッチング（Ｃａｔｈｏｄｅ−ａｎｄ  Ａｎｏｄｅ−Ａｃｔｉｖｅ  Ｐｏｌｙ（ｎｉｔｒｏｘｙｌｓｔｙｒｅｎｅ）ｓ  ｆｏｒ  Ｒｅｃｈａｒｇｅａｂｌｅ  Ｂａｔｔｅｒｉｅｓ：Ｐ−ａｎｄ  Ｎ−Ｔｙｐｅ  Ｒｅｄｏｘ  Ｓｗｉｔｃｈｉｎｇ  ｖｉａ  Ｓｕｂｓｔｉｔｕｅｎｔ  Ｅｆｆｅｃｔｓ）」、Ｍａｃｒｏｍｏｌｅｃｕｌｅｓ、２００７、４０、３１６７〜３１７３；これらの論文は参照により本明細書に援用される。このような電池は、酸化還元の原理に基づいて機能し、２００ｎｍの厚さを有するフィルムの形態であり得る。
【０１４５】
デバイスが統合されたエネルギー源を含むとき、電気発色性多層構造の励起電圧は一定であってもよく、あるいは、例えば階段状の波形または例えば三角形の１つ以上のランプ波形で、あるいは正弦波形で、時間とともに多くの方法で変化してもよい。あるいは、励起電圧は、デバイスが電力供給されている間ほぼ一定であり、エネルギー源が徐々に切れてくるにつれて低下してもよい。
【０１４６】
統合されたエネルギー源は、光電池または使用者の動きからエネルギーを引き出す機構も含み得る。
【０１４７】
電気応答性スタックに印加される電圧は、例えば所定の持続時間後にデバイスのスイッチを切るためのタイマーに応じて決まるか、または上述したような、刺激に対して感受性のセンサ、例えば光センサから来る少なくとも１つの信号に応じて決まり得る。
【０１４８】
必要に応じて、デバイスは、例えば１つ以上の電気接点によって遠隔から、あるいは例えば光学または無線周波数（ＲＦ）接続によってワイヤレスで情報を読み取るように構成される電子回路を含み得る。例として、情報により、デバイスの動作、例えば電気発色性多層構造の励起レベルおよび／または経時的なその変化をプログラムすることが可能になる。
【０１４９】
デバイスは、統合されたアンテナを有してもよく、このアンテナは、遠隔から励起場に曝されたときに電気エネルギーを受信することが可能であり、および／または例えば電気発色性多層構造の動作モードに関連する情報を受信することが可能である。アンテナは、デバイスに統合される電子チップに巻かれるか、印刷されるか、または埋め込まれ得る。必要に応じて、このようなチップは、任意に充電式の埋め込まれた電池を含み得る。
【０１５０】
図２の実施形態において、エネルギー源は、爪に重ねられる。図示されていない変形例において、エネルギー源は、爪の正面、例えばデバイスの下側に位置する。これにより、爪に重ねられる部分における構造の厚さを低減することができる。また、これにより、エネルギー源が、例えばボタン電池タイプの小型電池であるとき、必要に応じて前記エネルギー源をより容易に交換することができる。
【０１５１】
後述される手の指において、電源導体および／または統合されたエネルギー源は、図面の分かりやすさのために省略される。
【０１５２】
電気発色性多層構造は、電極層を用いて励起されてもよく、電極層は、抵抗損失を無視すると、各々、ほぼ一定の電位にある。特に、これは特に、電極層がスタックの全範囲にわたって延在する層であるとき、そうである。
【０１５３】
変形例において、電気発色性多層構造は、例えば異なる電位で選択的に電力供給されるのに適した少なくとも２つの領域を含む電極層を含む。例として、これにより、任意に、電力供給される領域に応じて模様が現れることが可能になる。例えば、電極層の１つは、ばらばらに延在し、かつ電子部品の２つの差し込み口（ｏｕｔｌｅｔ）にそれぞれ接続される２つの領域を含み、それによって選択的な電力供給が可能になる。
【０１５４】
電気応答性スタックの構成にかかわらず、電気発色性多層構造は、様々な方法で、好ましくは、デバイスを損傷する危険性なく前記デバイスを取り外すことができるシステムによって、角質物質、例えば爪に固着され得る。
【０１５５】
電気発色性デバイスは、施与区域、例えば爪または唇と接触されたときにデバイスを付着させることができるように、底部支持層を覆う接着剤を含んでいてもよい。
【０１５６】
図２および３Ａは、接着剤が好ましくは低刺激性である接着剤層１００を示す。
【０１５７】
電気発色性デバイスを角質物質に固着するのに貼り直し可能な接着剤が用いられるとき、接着剤は、Ｋｒａｔｏｎから入手可能なスチレンブロックコポリマーなどのブロックコポリマー、または３００００超、より良好には１０００００超、好ましくは２０００００超の分子量を有するアクリルポリマーを含み得る。ブロックコポリマーまたはアクリルポリマーは、２０％超、好ましくは３０％超の重量含量で接着剤層に存在してもよく、それによって、剥がす際に完全性を保つことが可能な凝集性のある接着剤層を得ることがより容易になる。
【０１５８】
電気発色性デバイスは、施与区域、特に爪または唇への接着剤層の付着を促すという利点を有する、施与の際に架橋可能な接着剤層を含み得る。架橋の前、接着剤層は、施与区域上に良好な湿潤性を生じ得る。架橋の後、接着剤層は、より硬質になり、せん断に対する耐性がより高くなる。
【０１５９】
電気発色性デバイスが架橋性接着剤を含むとき、電気発色性デバイスは、デバイスを使用する前に架橋が開始しないことを確実にするように、漏れ止めパッケージ中で利用され得る。好ましくは、架橋性接着剤はシアノアクリレートを含む。架橋性接着剤は、エチルシアノアクリレートと、ポリメチルメタクリレートと、ヒドロキノンとの混合物（「Ｆｒａｎｃｅｎａｉｌｓ」から入手可能な接着剤）を含み得る。
【０１６０】
電気発色性デバイスは、少なくとも５％、好ましくは少なくとも１０％の少なくとも１つの残留溶媒を含む接着剤層を含み得る。この特性は、施与区域、特に爪または唇への接着剤層の付着を促すという利点を有する。完全に乾燥する前、残留溶媒の存在により、施与区域における接着剤層の湿潤性が促進される。完全に乾燥した後、接着剤層はより硬質であり、せん断に対する耐性がより高くなる。
【０１６１】
接着剤は、Ｋｒａｔｏｎから入手可能なスチレンブロックコポリマーなどのブロックコポリマー、またはアクリルポリマー、またはＢＩＯ／ＰＳＡタイプのシリコーン接着剤のいずれかを含み得る。例えば、接着剤は、例えば、１０％を超える残留溶媒を含む、Ｎａｔｉｏｎａｌ  Ａｄｈｅｓｉｖｅｓから入手可能なＤｕｒｏ−Ｔａｋシリーズからの接着剤のような溶媒相中のアクリル接着剤である。
【０１６２】
接着剤は、多層構造が設置される前に前記構造に存在するのが好ましいが、変形例において、接着剤が爪に施与されてから、多層構造が接着剤と接触されてもよい。
【０１６３】
図３Ｂは、機械的な固着を用いる固着システム１１０を示す。
【０１６４】
機械的な固着システム１１０が用いられるとき、前記システムは、例えば爪の先の下に位置することになる固定具のように働き、即ち、前記爪は、固着システム１１０の支持層７０とタブ１１１との間に固定される。
【０１６５】
電気発色性多層構造はまた、何か他の方法で、例えば接着剤および固定の両方によって、磁化によって、または静電付着によって、固着されてもよい。
【０１６６】
以下の図において、用いられる固着手段、例えば電気発色性デバイスを角質物質に固着するための爪の先における接着剤または機械的な固着は、図面の分かりやすさのためにもはや示されていない。
【０１６７】
図４に示されるように、電気発色性多層構造１の外側は、任意に剥がすことが可能であり得る１つ以上の外側保護層１２０に被覆され得る。
【０１６８】
少なくとも１つの外側保護層１２０は、静電気力によってまたは接着剤を用いて付着し得る。必要に応じて、デバイス１は、欠陥（擦り傷、摩耗）が見られ次第、すぐにうまく取り外すのに適した複数の剥離可能な保護層を含む。デバイスの表面に複数の剥離可能な層が存在すると、例えば、擦り傷がデバイスの表面に見られるとき、表面における層のうちの１つを取り外すことができる。さらに、電気発色性デバイスは、可能であれば数回使用できるように保存する必要がある比較的コストの高い技術的な物品である。好ましくは、剥離可能な層は、層が互いに付着しない特性を示すように、交互の化学物質の層を含む。
【０１６９】
他の例示的実施形態において、長持ちするように、架橋されたトップコートが、電気発色性デバイスの表面を被覆する。架橋は、エポキシおよびアミン反応によって、またはシアノアクリレートを用いて、またはエチレン二重結合を紫外（ＵＶ）線に曝すことによって行われ得る。デバイスの可撓性に対するトップコートの影響を抑えるために、好ましくは、トップコートの層の厚さは、５０μｍ未満、好ましくは２０μｍ未満、より良好には１０μｍ未満である。架橋されたトップコートの例は、参照により本明細書に援用される米国特許出願公開第２００８／００３１８３６号明細書に示される。
【０１７０】
例えば模様または陰影を生成するのを可能にする、様々な光学効果を得ようとする様々な構成（ａｒｒａｎｇｅｍｅｎｔ）が後述される。
【０１７１】
図５Ａまたは５Ｂに示されるように、第１の活性電気発色性層１０および／または第２の活性電気発色性層２０は、均一でない厚さ、例えば不連続に変化する厚さを有するように作製されてもよく、電気発色性構造によって生成される外観が、活性電気発色性層の材料が存在するか否かによって決まるようになっている。例えば、間隙１０ａおよび／または２０ａが、それぞれの層１０および／または２０に形成される。層１０または２０の材料は、印刷または転写によって、ある模様で付着され得る。変形例において、間隙１０ａおよび／または２０ａは、材料除去技術、例えばレーザー加工、エッチング、または切り取りを用いて形成される。ある模様、例えばハート形の形態で付着される層が用いられ得る。このような層は、電気励起なしで着色されず、電気励起により、例えば青色へと色が変化し得る。それによって、着色された背景が赤色である場合、ハート形の模様が紫色に現れることが可能になる。
【０１７２】
図５Ａおよび５Ｂにおいて、電極層４０および５０が、間隙１０ａまたは２０ａの上下にそれぞれ存在し得ることが分かる。
【０１７３】
あるいは、図５Ｃに示されるように、第１の活性層１０および第２の活性層２０の両方が、例えば、前記活性層の間隙１０ａおよび２０ａが例えば互いに上下になるように直接位置決めされた状態で、不連続に形成され得る。
【０１７４】
間隙１０ａおよび／または２０ａが存在することにより、電気発色性構造の電気励起の所定の条件下でのみ目視可能な１つ以上の模様を形成することができる。例えば、電気発色性構造の電気励起がない場合、図７Ａに示されるように、爪の色が均一に見える。均一な色は、例えば爪の色であってもよく、または構造の層のうちの１つの固有色から生じ得る。後述されるように、あるいは均一な色は、例えば着色された背景としての、電気応答性スタック中または前記スタックの下の光学活性層の存在から生じ得る。電気励起の存在下で、例えば電気応答性スタックの外観の変化の結果として、図７Ｂに示されるように、模様Ｍ、例えばハート形の模様が爪に現れ得る。
【０１７５】
電極層、活性電気発色性層、および／または電解質層が均一であるか、特に一定の厚さ、および／または均一な組成のものであるか否かにかかわらず、活性電気発色性層１０または２０および電解質層３０のうちの１つの間にシールド１６０、例えば電気絶縁のシールドを挟むことができ、それによって、図５Ｄまたは５Ｅに示されるように、局所的に、隣接する活性電気発色性層から電解質層の距離を置くことができ、またはシールド１６０の両側に位置し、かつそれと接触している層の間の相互作用を何か他の方法で変更することができる。シールド１６０に与えられる形状は、生成したい模様の形状に応じて決まる。例として、シールド１６０は、所望の模様での印刷または転写によって付着される。あるいは、シールド１６０は、所望の模様を形成するように、加工され、切り取られ、またはエッチングされ得る。シールド１６０は、任意に着色されてもよく、任意に反射性であり、ＰＭＭＡで構成されるか、またはＰＥＴで作製され得る。例として、シールド１６０の厚さは、１μｍ〜１００μｍの範囲、好ましくは５μｍ〜３０μｍの範囲にある。
【０１７６】
多層構造のスタックの層の少なくとも１つは、異なる電気的および／または光学的特性を有する材料を層内で用いる結果として不均一な特性を有し得る。
【０１７７】
図５Ｆに示されるように、異なる材料が、電解質層３０に用いられてもよく、この材料は、任意にばらばら(disjoint)であり得るそれぞれの領域に位置する。
【０１７８】
例えば、電解質層３０は、第１の電解質を含む１つ以上の第１の領域３０ａ、および第１の電解質と異なる第２の電解質を含む１つ以上の第２の領域３０ｂを含み得る。例として、領域３０ａおよび３０ｂは、印刷によって付着され、または領域のうちの１つが、材料を転化し、その特性を変更するように、他の領域の材料を選択的に処理することによって形成される。
【０１７９】
領域３０ａおよび３０ｂのうちの１つは、形成しようとする模様の形状に対応する形状のものであり得る。領域３０ａまたは３０ｂのうちの１つは、電気化学的な観点から不活性であってもよく、電解質層として働く他の領域の厚さを単に補うために用いられ得る。
【０１８０】
図５Ｇ、５Ｈ、および５Ｉに示されるように、活性電気発色性層１０または２０の少なくとも１つは、一定でなく、ゼロでない厚さで作製され得る。
【０１８１】
図５Ｊにあるように、電解質層３０も、厚さの変化を伴って作製され得る。
【０１８２】
例として、厚さは、陰影を生成するように徐々に変化してもよく、ここで、前記厚さは任意に一定に減少する。変化は、平面の方向の１つにおいて、または、変形例において、両方の方向において起こり得る。平面の第１の方向Ｘの変化を得るために、例えば、第１の方向に対して垂直であり、かつ第１の方向に傾斜を有する第２の方向Ｙにおいて移動するスプレッダを使用することができ、それによって、当該方向に厚さの変化をもたらす。平面の少なくとも１つの方向に沿って、厚さはまた、最大または最小であり得る極値間にわたり得る。
【０１８３】
スタックの層の１つの厚さの変化を補うために、構造の少なくとも１つの他の層は、反対方向において変化する厚さを示し得る。他の層は隣接する層であり得る。他の層は、任意に電気的に活性であり、任意に光学活性であり得る。
【０１８４】
活性電気発色性層１０および／または２０で光学効果を生み出すために、図５Ｌおよび５Ｋに示されるように、異なる導電率および／または異なる電気発色性特性を示す複数の材料が用いられ得る。
【０１８５】
図５Ｌは、異なる材料によって形成される領域２０ａおよび２０ｂを有する層２０を作製する可能性を示す。同じことが、異なる材料でできている領域１０ａおよび１０ｂで形成される図５Ｋの層１０に当てはまる。異なる材料は、活性電気発色剤であり得るが、変形例において、材料の一方のみがこの役割を果たし、他方の材料は場合により電気発色性の観点から不活性である。領域２０ａおよび２０ｂの材料は、任意に接触されていてもよい。
【０１８６】
電気発色性の観点から不活性な材料で作製される領域は、他の活性電気発色性領域の厚さを補うのに用いられ得る。
【０１８７】
ポリマー混合物については、例えば活性電気発色性層の１つにおいて、２種のポリマーが用いられてもよく、これらのポリマーは、並置されるか、あるいは均一にまたは混合物の全体が均一にならないように混合され、それによって、他の色を生成し、および／または例えばデバイスが作動される間のみ目視可能な１つ以上の模様を形成することができる。
【０１８８】
複数のポリマーが並置されるとき、異なる導電率を有するポリマーが用いられてもよく、それによって、様々な領域間で対比を生成する。
【０１８９】
電気発色性導電性ポリマーの層は、例えば、ポリアニリン；ポリチオフェン；およびポリピロールおよびドーパントから選択される材料を含み得る。好ましくは、電気発色性導電性ポリマーの層は、ポリジフェニルアミン；ポリ（４−アミノビフェニル）；ポリ（３−アルキル（Ｃ１〜Ｃ８）チオフェン）；ポリ（ジフェニルベンジジン）；ポリフェニレン；ポリ（フェニレンビニレン）；ポリ（アリレンビニレン）；ポリ（アミノキノリン）；ポリ（３，４−エチレンジオキシチオフェン）およびそれらの誘導体；あるいはそれらの誘導体またはコポリマー；およびドーパントから選択される材料を含む。
【０１９０】
図５Ａ〜５Ｌに示される構造例の全ては、図示されていない変形例の中で組み合わせられ得る。
【０１９１】
光学活性な非電気発色性層２００は、図６Ａおよび６Ｂに示されるようにマスクならびに／あるいは入射光および／または反射光に対するフィルタとして、あるいは図６Ｃに示されるように背景、特に着色された背景として働き得る。層２００は、図６Ｄおよび６Ｅに示されるように連続していても、または図６Ａおよび６Ｂに示されるように不連続であってもよい。特に、層２００は模様を形成し得る。
【０１９２】
図５Ｊに示されるように、光学活性層２００は、支持層、例えば支持層６０と一致し得る。
【０１９３】
電気発色性デバイスは、任意に均一な層で、例えばある模様で配置される、干渉顔料、例えば真珠層または角度彩色性顔料を含む少なくとも１つの光学活性層を含み得る。干渉顔料として導入されるのに適した、挙げられる真珠層の例示的な例は、金色の真珠層、特にＢｒｉｌｌａｎｔ  ｇｏｌｄ  ２１２Ｇ（Ｔｉｍｉｃａ）、Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）、およびＭｏｎａｒｃｈ  ｇｏｌｄ  ２３３Ｘ（Ｃｌｏｉｓｏｎｎｅ）の商品名でＥＮＧＥＬＨＡＲＤによって販売されているもの；青銅色の真珠層、特にＢｒｏｎｚｅ  ｆｉｎｅ（１７３８４）（Ｃｏｌｏｒｏｎａ）およびＢｒｏｎｚｅ（１７３５３）（Ｃｏｌｏｒｏｎａ）の商品名でＭＥＲＣＫによって販売されているもの、ならびにＳｕｐｅｒ  ｂｒｏｎｚｅ（Ｃｌｏｉｓｏｎｎｅ）の商品名でＥＮＧＥＬＨＡＲＤによって販売されているもの；オレンジ色の真珠層、特にＯｒａｎｇｅ  ３６３Ｃ（Ｃｌｏｉｓｏｎｎｅ）およびＯｒａｎｇｅ  ＭＣＲ  １０１（Ｃｏｓｍｉｃａ）の商品名でＥＮＧＥＬＨＡＲＤによって販売されているもの、ならびにＰａｓｓｉｏｎ  ｏｒａｎｇｅ（Ｃｏｌｏｒｏｎａ）およびＭａｔｔｅ  ｏｒａｎｇｅ（１７４４９）（Ｍｉｃｒｏｎａ）の商品名でＭＥＲＣＫによって販売されているもの；Ｎｕ−ａｎｔｉｑｕｅ  ｃｏｐｐｅｒ  ３４０ＸＢ（Ｃｌｏｉｓｏｎｎｅ）およびＢｒｏｗｎ  ＣＬ４５０９（Ｃｈｒｏｍａｌｉｔｅ）の商品名でＥＮＧＥＬＨＡＲＤによって販売されている茶色がかった真珠層；Ｃｏｐｐｅｒ  ３４０Ａ（Ｔｉｍｉｃａ）の商品名でＥＮＧＥＬＨＡＲＤによって販売されている銅の光沢を有する真珠層；赤色の光沢を有する真珠層、特にＳｉｅｎｎａ  ｆｉｎｅ（１７３８６）（Ｃｏｌｏｒｏｎａ）の商品名でＭＥＲＣＫによって販売されているもの；黄色の光沢を有する真珠層、特にＹｅｌｌｏｗ（４５０２）（Ｃｈｒｏｍａｌｉｔｅ）の商品名でＥＮＧＥＬＨＡＲＤによって販売されているもの；金色の光沢を有する赤色がかった真珠層、特にＳｕｎｓｔｏｎｅ  Ｇ０１２（Ｇｅｍｔｏｎｅ）の商品名でＥＮＧＥＬＨＡＲＤによって販売されているもの；ピンク色の真珠層、特にＴａｎ  ｏｐａｌｅ  Ｇ００５（Ｇｅｍｔｏｎｅ）の商品名でＥＮＧＥＬＨＡＲＤによって販売されているもの；光沢を有する黒色の真珠層、特にＮｕ  ａｎｔｉｑｕｅ  ｂｒｏｎｚｅ  ２４０  ＡＢ（Ｔｉｍｉｃａ）の商品名でＥＮＧＥＬＨＡＲＤによって販売されているもの；青色の真珠層、特にＭａｔｔｅ  ｂｌｕｅ（１７４３３）（Ｍｉｃｒｏｎａ）の商品名でＭＥＲＣＫによって販売されているもの；銀色の光沢を有する白色の真珠層、特にＸｉｒｏｎａ  Ｓｉｌｖｅｒの商品名でＭＥＲＣＫによって販売されているもの；およびＩｎｄｉａｎ  ｓｕｍｍｅｒ（Ｘｉｒｏｎａ）の商品名でＭＥＲＣＫによって販売されているオレンジ−ピンクグリーン−金色のハイライト真珠層；ならびにそれらの混合物である。
【０１９４】
電気発色性デバイスは、電気的に励起されている間の色の変化に際して、少なくとも１つの波長をフィルタリングし、したがって干渉顔料および電気応答性スタックの少なくとも１つの層を含む光学活性層を重ねることから得られる色を変化させるように構成され得る。
【０１９５】
例として、電気発色性デバイスを用いて、少なくとも１つの干渉顔料の１つ以上の色成分を抑制してもよく、それによって、観察角度および／または支持体の曲率に応じて色の変化を示す。
【０１９６】
この場合、電気発色性デバイスの電気的に励起可能なスタックは、下層の角度彩色性干渉顔料の色経路の成分のうちの１つをフィルタリングする色を示し得る。
【０１９７】
例えば、赤色／金色経路について、電気発色性デバイスは、金色を吸収する青色を示すように構成され得る。このように、電気発色性デバイスが作動されている間、赤色のみが見られ、電気応答性スタックが透明になるとき、効果が変化し、見られる色が赤色／金色経路にしたがう。
【０１９８】
電気発色性デバイスは、少なくとも１つの回折顔料を含有する層も含み得る。特に、用いられる回折顔料は、２００３年２月１３日に公開された米国特許出願公開第２００３／００３１８７０号明細書に記載されるものから選択され得る。
【０１９９】
回折顔料は、例えば、以下の構造：ＭｇＦ２／Ａｌ／ＭｇＦ２を有してもよく、この構造を有する回折顔料は、ＳＰＥＣＴＲＡＦＬＡＩＲ  １４００  Ｐｉｇｍｅｎｔ  ＳｉｌｖｅｒまたはＳＰＥＣＴＲＡＦＬＡＩＲ  １４００  Ｐｉｇｍｅｎｔ  Ｓｉｌｖｅｒ  ＦＧの商品名でＦＬＥＸ  ＰＲＯＤＵＣＴＳによって販売されている。ＭｇＦ２の重量の比率は、顔料の総重量の８０％〜９５％の範囲にあり得る。
【０２００】
他の回折顔料は、Ｍｅｔａｌｕｒｅ（登録商標）Ｐｒｉｓｍａｔｉｃの商品名でＥＣＫＡＲＴ（登録商標）によって販売されている。
【０２０１】
電気応答性スタックを必要に応じて用いて、下層の回折顔料によって反射される光の少なくとも１つの波長をフィルタリングし得る。回折顔料は、角度彩色効果、特にレインボー効果を示してもよく、この効果は、電気発色性デバイスが作動されていない間は完全であり得、電気発色性デバイスが作動されている間は、回折顔料によって反射される１つ以上の波長をフィルタリングすることによって可視スペクトルの一部に限定され得る。このように、先行技術において干渉顔料を単に組み合わせることでは得られない効果が得られる。
【０２０２】
電気発色性デバイスは、デバイスを発光させる少なくとも１つの波長に感受性である少なくとも１種の発光化合物を含み得る。
【０２０３】
電気発色性デバイスの電気応答性スタックを用いて、例えば蛍光性またはリン光性化合物である下層の発光化合物の励起波長をフィルタリングし得る。即ち、電気発色性デバイスを任意に用いて、発光化合物を照射することができ得る。例えば、電気発色性デバイスを用いて、赤外線または紫外線をフィルタリングしてもよく、発光化合物は、赤外線または紫外線中で蛍光性であり得る。電気応答性スタックの励起状態に応じた蛍光を多かれ少なかれ抑制することによって、発光化合物の外観を変更することができる。
【０２０４】
デバイスは、光励起によって強められる、ある色、例えば赤色を有する蛍光性化合物を含み得る。電気応答性スタックを用いて、蛍光性化合物を活性化する光を任意に局所的にフィルタリングし得る。蛍光を局所的に抑制することで、化合物における蛍光が抑制される区域と抑制されない区域との外観の差異をもたらし得る。例として、着色の淡い区域と並置される着色の濃い区域、例えば淡い赤色の区域と交互の濃い赤色の区域を得ることができる。
【０２０５】
発光化合物は、好適な市販の光輝剤（ｐｈｏｔｏｌｕｍｉｎｅｓｃｅｎｔ  ａｇｅｎｔ）から選択されてもよく、特に、ＨＯＮＥＹＷＥＬＬによって販売されている光輝剤Ｌｕｍｉｎｕｘ（登録商標）、特にＬｕｍｉｎｕｘ（登録商標）Ｅｆｆｅｃｔ  Ｂｌｕｅ  Ａ、Ｌｕｍｉｎｕｘ（登録商標）Ｅｆｆｅｃｔ  Ｇｒｅｅｎ  Ａ、およびＬｕｍｉｎｕｘ（登録商標）Ｅｆｆｅｃｔ  Ｒｅｄ  Ａ、または高い比率の希土類元素を含有し、かつＮＥＣ／ＴＯＫＩＮによって販売されている光輝剤Ｎｅｔｏｊｅ（登録商標）が挙げられる。本発明の別の実装例において、少なくとも１つの光輝剤は、特に、例えばＳｉ、ＺｎＯ、ＣｄＳｅなどの粒子の形態の半導体を含み得る。本発明の別の実装例において、少なくとも１つの光輝剤は、例えばＣｄＳＥ、ＣｄＳｅ／ＺｎＳ、またはＣｄＴｅ／ＣｄＳの結晶の形態で存在する約１ｎｍ〜約１０ｎｍの範囲にある平均径を有する粒子を含み得る。ＣｄＳｅのナノ粒子を封入するＰＭＭＡ、ポリエチレン（ＰＥ）、ポリスチレン（ＰＳ）、またはポリカーボネート（ＰＣ）の粉末粒子は、ＥＶＩ  ＣＯＭＰＯＳＩＴＥ（商標）の商品名でＥＶＩＤＥＮＴ  ＴＥＣＨＮＯＬＯＧＩＥＳによって販売されている。電気発色性デバイスは、少なくとも１つの金属顔料、特にメイクアップ区域にハイライト箇所を生成することができる顔料を含み得る。電気応答性スタックが、その電気励起に応じて、透明から着色された状態へとまたはある色から別の色へと変化するとき、金属粒子の色は、前記スタックによって調節され得る。金属粒子は、銀色、金色、または銅色で反射性であってもよく、例として、光学活性層において、電気応答性スタックの中、前記電気応答性スタックの上、または前記電気応答性スタックの下に位置し得る。
【０２０６】
金属粒子は、金属層で被覆される無機基材を含む反射性粒子から選択されてもよく；銀で被覆されるホウケイ酸塩の基材を含む粒子も挙げられる。フレークの形態の銀で被覆されるガラス基材粒子は、ＭＩＣＲＯＧＬＡＳＳ  ＭＥＴＡＳＨＩＮＥ  ＲＥＦＳＸ  ２０２５  ＰＳの商品名でＴＯＹＡＬによって販売されている。ニッケル、クロム、およびモリブデンの合金で被覆されるガラス基材粒子は、ＣＲＹＳＴＡＬ  ＳＴＡＲ  ＧＦ  ５５０、ＧＦ  ２５２５の商品名で同じ会社によって販売されている。
【０２０７】
金属のような光沢および任意の形状を有する反射性粒子は、例えば、チタンの酸化物、特にＴｉＯ２、鉄の酸化物、特にＦｅ２Ｏ３、スズの酸化物、またはクロムの酸化物から選択される少なくとも１つの金属酸化物、硫酸バリウム、ならびに以下の材料：ＭｇＦ２；ＣｒＦ３；ＺｎＳ；ＺｎＳｅ；ＳｉＯ２；Ａｌ２Ｏ３；ＭｇＯ；Ｙ２Ｏ３；ＳｅＯ３；ＳｉＯ；ＨｆＯ２；ＺｒＯ２；ＣｅＯ２；Ｎｂ２Ｏ５；Ｔａ２Ｏ５；ＭｏＳ２；ならびにそれらの混合物の少なくとも１つの層で少なくとも部分的に被覆される合成基材の粒子からも選択され得る。
【０２０８】
挙げられる反射性粒子の例は、二酸化チタンで被覆される合成雲母の基材を含む粒子、あるいは褐色酸化鉄、酸化チタン、酸化スズ、またはＲＥＦＬＥＣＫＳ（登録商標）の商品名でＥＮＧＥＬＨＡＲＤによって販売されているものなどのそれらの混合物のうちの１つのいずれかで被覆されるガラス粒子である。
【０２０９】
金属のような光沢を有し、表面に金属化合物を示すかまたは挙げられる少なくとも１種の被覆される金属化合物を含む反射性粒子の他の例は、以下の商品名で提供される粒子である：日本板硝子株式会社によるＭＥＴＡＳＨＩＮＥ（登録商標）ＭＥ  ２０４０  ＰＳ、ＭＥＴＡＳＨＩＮＥ（登録商標）ＭＣ５０９０  ＰＳ、またはＭＥＴＡＳＨＩＮＥ（登録商標）ＭＣ２８０ＧＰ（２５２３）；ＥＮＧＥＬＨＡＲＤによるＳＰＨＥＲＩＣＡＬ  ＳＩＬＶＥＲ  ＰＯＷＤＥＲ（登録商標）ＤＣ  １００、ＳＩＬＶＥＲ  ＦＬＡＫＥ（登録商標）ＪＶ６、またはＧＯＬＤ  ＰＯＷＤＥＲ（登録商標）Ａ１５７０；ＥＮＥＲＧＹ  ＳＴＲＡＴＥＧＹ  ＡＳＳＯＣＩＡＴＥＳ  ＩＮＣによるＳＴＡＲＬＩＧＨＴ  ＲＥＦＬＥＣＴＩＯＮＳ  ＦＸＭ（登録商標）；ＭＥＡＤＯＷＢＲＯＯＫ  ＩＮＶＥＮＴＩＯＮＳによるＢＲＩＧＨＴ  ＳＩＬＶＥＲ（登録商標）１  Ｅ  ０．００８Ｘ０．００８；ＵＬＴＲＡＭＩＮ（登録商標）（ＦＩＮＥ  ＬＩＶＩＮＧ  ＡＬＵＭＩＮＵＭ  ＰＯＷＤＥＲ）；およびＥＣＫＡＲＴによるＣＯＳＭＥＴＩＣ  ＭＥＴＡＬＬＩＣ  ＰＯＷＤＥＲ  ＶＩＳＩＯＮＮＡＩＲＥ  ＢＲＩＧＨＴ  ＳＩＬＶＥＲ  ＳＥＡ（登録商標）、ＣＯＳＭＥＴＩＣ  ＭＥＴＡＬＬＩＣ  ＰＯＷＤＥＲ  ＶＩＳＩＯＮＮＡＩＲＥ  ＮＡＴＵＲＡＬ  ＧＯＬＤ（登録商標）（６０３１４）、またはＣＯＳＭＥＴＩＣ  ＭＥＴＡＬＬＩＣ  ＰＯＷＤＥＲ  ＶＩＳＩＯＮＮＡＩＲＥ  ＨＯＮＥＹ（登録商標）（６０３１６）。電気発色性デバイスは、例えば、少なくとも着色された第１の領域と、電気発色性デバイスの作動状態に応じて変化する色を有する周囲の第２の領域との間の目視可能な対比を変更するように作製され得る。即ち、第１の領域を囲む第２の領域の色を変更することによって、それらの領域間の色の対比を増減し、例として、図７Ｃおよび７Ｄに示されるように、多かれ少なかれ目視可能な目立つ模様を形成することができる。
【０２１０】
図７Ｃは、所定の色を有する少なくとも第１の領域Ｒ１、および第１の領域Ｒ１に隣接し、かつ電気発色性デバイスの作動状態に応じて変化する色を有する少なくとも第２の領域Ｒ２を示す。即ち、領域Ｒ２の色は、図７Ｃにあるように領域Ｒ１がはっきりと見える色から、領域Ｒ２の色が領域Ｒ１の色に近い状態（この場合、領域Ｒ１は、対比が欠如しているために区別しにくい）までわたり得る。
【０２１１】
例として、図７Ｃおよび７Ｄでは、領域Ｒ２は、電気応答性スタックの下の均一な色の背景に対応する。
【０２１２】
変形例において、領域Ｒ２は、表面層として画定される。
【０２１３】
さらなる変形例において、領域Ｒ２は、電気応答性スタック中に存在する層によって画定される。
【０２１４】
電気発色性デバイスは、外部刺激に対して感受性の少なくとも１つの「Ｘ発色（性）（Ｘｃｈｒｏｍｅ）」着色剤、例えば光発色剤、溶媒発色（ｓｏｌｖａｔｏｃｈｒｏｍｉｃ）剤、または摩擦発色（ｔｒｉｂｏｃｈｒｏｍｉｃ）剤を含み得る。この場合、このような着色剤を含む領域は、メイクアップされた区域の環境に応じて、またＸ発色（性）顔料の色をフィルタリングするのに用いられ得る電気発色性デバイスの状態に応じて、および／または着色剤の色環境に応じて変化する外観を有し得る。
【０２１５】
少なくとも１つの光発色剤が用いられるとき、電気発色性デバイスを用いて、任意に光発色剤を周囲光によって励起させることができ得る。例えば、波長５００ｎｍの光に曝されると光発色剤の外観が変化する場合、特に色が変化する場合、電気応答性スタックは、光発色剤の少なくとも１つの励起波長をフィルタリングするように構成され得る。即ち、電気発色性デバイスの励起状態に応じて、光発色剤は、周囲光に反応してもまたは反応しなくてもよい。
【０２１６】
図７Ｅ〜７Ｈは、場合により得られる様々な効果を示す。
【０２１７】
図７Ｅは、電気励起されていない場合のメイクアップされた区域の外観を示し、図７Ｆは電気励起されている場合のメイクアップされた区域の外観を示す。図７Ｇは、光活性化されていないが電気励起されている場合のメイクアップされた区域の外観を示し、図７Ｈは、光励起され、かつ電気活性化されている場合のメイクアップされた区域の外観を示す。
【０２１８】
本発明の他の例示的実施形態において、電気発色性デバイスを用いて、真珠光沢効果または干渉効果の可視性を向上させ得る。
【０２１９】
例えば、電気発色性デバイスの電気応答性スタックの色および干渉顔料の色に応じて、見られる色の強度を増幅することができる。例えば、電気発色性デバイスが、例えばスタックの層の１つにおいてあるいはその表面において少なくとも１つの真珠層、例えば赤色に着色された真珠層を含有する場合、および電気発色性デバイスにより電気応答性スタックの色を青色から緑色へと変更できる場合、真珠層の色の強度は、緑色に着色された電気応答性スタックで、より色が濃いように見える。
【０２２０】
電気発色性デバイスの電気応答性スタックが、スタックの表面またはスタック中に存在する区域の色に近い色を呈するように作製されるとき、この区域の可視性は低下され得る。前記区域が、色経路に応じて角度彩色効果を示す場合、および電気発色性デバイスが、作動によって、色経路に含まれる色のうちの１つを示すことができる場合、観察角度、照明、および／またはデバイスの曲率に応じて、区域の存在を覆い隠すことが任意に可能になる。例えば、角度彩色性顔料の色経路は必要に応じて、例えば任意に、多かれ少なかれ体積効果を高めるために、現れ得る。
【０２２１】
電気発色性デバイスを用いて、真珠光沢顔料、例えば真珠層の色効果を選択的に強化し得る。電気発色性デバイスの色に応じて、このような真珠層で生成されるハイライト箇所の強度を増幅することが任意に可能である。
【０２２２】
電気応答性スタックを用いて、電気発色性デバイスの表面に付着される光学活性層によって伝達される光を吸収または反射してもよく、この光学活性層は、干渉顔料、例えば虹色効果を与える真珠層、または液晶を含有する。干渉顔料として組成物に導入されるのに適した、挙げられる真珠層の例示的な例は、金色の真珠層、特にＢｒｉｌｌａｎｔ  ｇｏｌｄ  ２１２Ｇ（Ｔｉｍｉｃａ）、Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）、およびＭｏｎａｒｃｈ  ｇｏｌｄ  ２３３Ｘ（Ｃｌｏｉｓｏｎｎｅ）の商品名でＥＮＧＥＬＨＡＲＤによって販売されているもの；青銅色の真珠層、特にＢｒｏｎｚｅ  ｆｉｎｅ（１７３８４）（Ｃｏｌｏｒｏｎａ）およびＢｒｏｎｚｅ（１７３５３）（Ｃｏｌｏｒｏｎａ）の商品名でＭＥＲＣＫによって販売されているもの、ならびにＳｕｐｅｒ  ｂｒｏｎｚｅ（Ｃｌｏｉｓｏｎｎｅ）の商品名でＥＮＧＥＬＨＡＲＤによって販売されているもの；オレンジ色の真珠層、特にＯｒａｎｇｅ  ３６３Ｃ（Ｃｌｏｉｓｏｎｎｅ）およびＯｒａｎｇｅ  ＭＣＲ  １０１（Ｃｏｓｍｉｃａ）の商品名でＥＮＧＥＬＨＡＲＤによって販売されているもの、ならびにＰａｓｓｉｏｎ  ｏｒａｎｇｅ（Ｃｏｌｏｒｏｎａ）およびＭａｔｔｅ  ｏｒａｎｇｅ（１７４４９）（Ｍｉｃｒｏｎａ）の商品名でＭＥＲＣＫによって販売されているもの；Ｎｕ−ａｎｔｉｑｕｅ  ｃｏｐｐｅｒ  ３４０ＸＢ（Ｃｌｏｉｓｏｎｎｅ）およびＢｒｏｗｎ  ＣＬ４５０９（Ｃｈｒｏｍａｌｉｔｅ）の商品名でＥＮＧＥＬＨＡＲＤによって販売されている茶色がかった真珠層；Ｃｏｐｐｅｒ  ３４０Ａ（Ｔｉｍｉｃａ）の商品名でＥＮＧＥＬＨＡＲＤによって販売されている銅の光沢を有する真珠層；赤色の光沢を有する真珠層、特にＳｉｅｎｎａ  ｆｉｎｅ（１７３８６）（Ｃｏｌｏｒｏｎａ）の商品名でＭＥＲＣＫによって販売されているもの；黄色の光沢を有する真珠層、特にＹｅｌｌｏｗ（４５０２）（Ｃｈｒｏｍａｌｉｔｅ）の商品名でＥＮＧＥＬＨＡＲＤによって販売されているもの；金色の光沢を有する赤色がかった真珠層、特にＳｕｎｓｔｏｎｅ  Ｇ０１２（Ｇｅｍｔｏｎｅ）の商品名でＥＮＧＥＬＨＡＲＤによって販売されているもの；ピンク色の真珠層、特にＴａｎ  ｏｐａｌｅ  Ｇ００５（Ｇｅｍｔｏｎｅ）の商品名でＥＮＧＥＬＨＡＲＤによって販売されているもの；光沢を有する黒色の真珠層、特にＮｕ  ａｎｔｉｑｕｅ  ｂｒｏｎｚｅ  ２４０  ＡＢ（Ｔｉｍｉｃａ）の商品名でＥＮＧＥＬＨＡＲＤによって販売されているもの；青色の真珠層、特にＭａｔｔｅ  ｂｌｕｅ（１７４３３）（Ｍｉｃｒｏｎａ）の商品名でＭＥＲＣＫによって販売されているもの；銀色の光沢を有する白色の真珠層、特にＸｉｒｏｎａ  Ｓｉｌｖｅｒの商品名でＭＥＲＣＫによって販売されているもの；およびＩｎｄｉａｎ  ｓｕｍｍｅｒ（Ｘｉｒｏｎａ）の商品名でＭＥＲＣＫによって販売されているオレンジ−ピンクグリーン−金色のハイライト真珠層；ならびにそれらの混合物である。例として、磁気的特性を示す干渉顔料は、以下の商品名で販売されているものである：ＭＥＲＣＫによるＣＯＬＯＲＯＮＡ  ＢＬＡＣＫＳＴＡＲ  ＢＬＵＥ���ＣＯＬＯＲＯＮＡ  ＢＬＡＣＫＳＴＡＲ  ＧＲＥＥＮ、ＣＯＬＯＲＯＮＡ  ＢＬＡＣＫＳＴＡＲ  ＧＯＬＤ、ＣＯＬＯＲＯＮＡ  ＢＬＡＣＫＳＴＡＲ  ＲＥＤ、ＣＬＯＩＳＯＮＮＥ  ＮＵ  ＡＮＴＩＱＵＥ  ＳＵＰＥＲ  ＧＲＥＥＮ、ＭＩＣＲＯＮＡ  ＭＡＴＴＥ  ＢＬＡＣＫ（１７４３７）、ＭＩＣＡ  ＢＬＡＣＫ（１７２６０）、ＣＯＬＯＲＯＮＡ  ＰＡＴＩＮＡ  ＳＩＬＶＥＲ（１７２８９）、およびＣＯＬＯＲＯＮＡ  ＰＡＴＩＮＡ  ＧＯＬＤ（１１７２８８）、または実際にＥＮＧＥＬＨＡＲＤによるＦＬＡＭＥＮＣＯ  ＴＷＩＬＩＧＨＴ  ＲＥＤ、ＦＬＡＭＥＮＣＯ  ２５  ＴＷＩＬＩＧＨＴ  ＧＲＥＥＮ、ＦＬＡＭＥＮＣＯ  ＴＷＩＬＩＧＨＴ  ＧＯＬＤ、ＦＬＡＭＥＮＣＯ  ＴＷＩＬＩＧＨＴ  ＢＬＵＥ、ＴＩＭＩＣＡ  ＮＵ  ＡＮＴＩＱＵＥ  ＳＩＬＶＥＲ  １１０  ＡＢ、ＴＩＭＩＣＡ  ＮＵ  ＡＮＴＩＱＵＥ  ＧＯＬＤ  ２１２  ＧＢ、ＴＩＭＩＣＡ  ＮＵ−ＡＮＴＩＱＵＥ  ＣＯＰＰＥＲ  ３４０  ＡＢ、ＴＩＭＩＣＡ  ＮＵ  ＡＮＴＩＱＵＥ  ＢＲＯＮＺＥ  ２４０  ＡＢ、ＣＬＯＩＳＯＮＮＥ  ＮＵ  ＡＮＴＩＱＵＥ  ＧＲＥＥＮ  ８２８  ＣＢ、ＣＬＯＩＳＯＮＮＥ  ＮＵ  ＡＮＴＩＱＵＥ  ＢＬＵＥ  ６２６  ＣＢ、ＧＥＭＴＯＮＥ  ＭＯＯＮＳＴＯＮＥ  Ｇ  ００４、ＣＬＯＩＳＯＮＮＥ  ＮＵ  ＡＮＴＩＱＵＥ  ＲＥＤ  ４２４  ＣＨＲＯＭＡ−ＬＩＴＥ、ＢＬＡＣＫ（４４９８）、ＣＬＯＩＳＯＮＮＥ  ＮＵ  ＡＮＴＩＱＵＥ  ＲＯＵＧＥ  ＦＬＡＭＢＥ（コード４４０  ＸＢ）、ＣＬＯＩＳＯＮＮＥ  ＮＵ  ＡＮＴＩＱＵＥ  ＢＲＯＮＺＥ（２４０  ＸＢ）、ＣＬＯＩＳＯＮＮＥ  ＮＵ  ＡＮＴＩＱＵＥ  ＧＯＬＤ（２２２  ＣＢ）、およびＣＬＯＩＳＯＮＮＥ  ＮＵ  ＡＮＴＩＱＵＥ  ＣＯＰＰＥＲ（３４０  ＸＢ）。
【０２２３】
例として、電気応答性スタックは、電気励起に応じてカメオ（ｃａｍｅｏ）（淡色／暗色）のバリエーションを示し得る。ここで、電気応答性スタックが淡色を生成するとき、電気応答性スタックの上に位置する干渉顔料はほとんど目視できない。他方、電気応答性スタックまたは液晶が暗色であるとき、干渉顔料または液晶ははっきりと目視可能になる。
【０２２４】
図７Ｉおよび７Ｊは、干渉顔料が、背景の色に応じておおよそ目視可能なときの外観を示す。図７Ｉは、例えば電気発色性デバイスが作動されていないときの暗色の背景色を示し、図７Ｊは、例えば電気発色性デバイスが作動されているときの淡色の背景色を示す。
【０２２５】
図８は、本発明の電気発色性デバイス１が統合されたエネルギー源を含まないとき、または前記エネルギー源を充電する必要があるか、および／またはデバイスをプログラムする必要があるときの、前記デバイスの例に電力供給するのに適したデバイス３００を示す。
【０２２６】
デバイス３００は、少なくとも１つの手の指を受け入れるための筐体３０１を含んでいてもよく、筐体３０１には、場合により、例えば電気発色性デバイスに電力供給するための電気接点３０２および３０３が設けられている。
【０２２７】
電気接点３０２および３０３は、手の指により容易に合わせるために、ばね上に固着または取り付けられていてもよい。
【０２２８】
図示されていない変形例において、デバイス３００は、誘導によって、エネルギーおよび／または情報を電気発色性デバイスに統合されるアンテナに伝達するのを可能にするＲＦデバイスを含む。
【０２２９】
図８のデバイス３００を使用するために、使用者は、図９Ａおよび９Ｂに示されるように、手の指を筐体３０１に嵌め、例えば図１Ａおよび１Ｂに示される導体８１および８２によって形成される、電気発色性デバイスの電気接点を、電源端子３０３および３０２に当接させ得る。
【０２３０】
例えばデバイス３００などの電源デバイスは、電気発色性デバイスとともに単一のパッケージ内で販売され得る。
【０２３１】
本発明にしたがって作製される電気発色性デバイスで起こるような刺激を受けて結果の変化を示す物品の販売は、顧客が、購入の際、その結果を視覚化することができないため、購入する気にならないという欠点を示し得る。このことを改善するために、表示ユニットは、販売場所において、顧客が電気的刺激をかけて色の変化を見ることができるよう少なくとも１つのテスターを提示し得る。表示ユニットは、様々な電気励起手段を含み得る。
【０２３２】
図１０は、本発明の１つ以上の電気発色性多層構造を顧客に示すのに用いられるのに適した表示ユニット４００の例を示す。
【０２３３】
表示ユニットは、見る人が電気発色性構造の少なくとも１つの電気励起の変化によって誘発される変化を見ることができるように、１つ以上の電気発色性構造に選択的に電力供給できるようにする手段を含み得る。例として、電源手段は、使用者が選択した多層電気発色性構造に電力供給するために用い得るスタイラス４１０、または他のハンドピースの形態である。
【０２３４】
必要に応じて、表示ユニットは、複数の人が同時に使用できるように、複数の電源手段４１０を含み得る。表示ユニット上に存在する電気発色性構造には、顧客が後に対応する電気発色性構造を含むパッケージを入手できるようにするための識別子が伴い得る。
【０２３５】
表示ユニットは、外観の変化の効果を観察するために、自動的にまたは見る人が制御部材を作動させたときに励起される電気発色性多層構造も含み得る。電気発色性多層構造は、販売されている構造と同一の構造であってもよく、または遠くからより見えやすいより大きな構造であってもよい。
【０２３６】
必要に応じて、電気発色性多層構造を異なる指に取り付けることができるように、図１３に示されるように、例えば異なるサイズの電気発色性多層構造の全範囲が使用者に利用され得る。
【０２３７】
サイズを選択するのを助けるための補助システムが、使用者に利用され得る。選択補助システムは、手の指の図面、図形、または写真を示すパネルに含まれ得る。この際、手の指をパネル上に置き、使用者自身の手の指または爪に最も一致する図面、図形、または写真中の手の指または爪を特定するだけで済む。選択されたサイズの手の指または爪に対応する参照により、最適なサイズの電気発色性デバイスを選択することができる。好ましくは、少なくとも８または１０個の異なる電気発色性爪のサイズが、使用者に利用される。
【０２３８】
電気発色性デバイスは、例えば付け爪の中でも特に、１．１ｃｍ〜１．３ｃｍの範囲にある幅の２個の爪、好ましくは幅１．２ｃｍの２個の爪（親指用）、０．６ｃｍ〜０．８ｃｍの範囲にある幅の２個の爪、好ましくは幅０．７ｃｍの２個の爪（小指用）、および０．８ｃｍ〜１．０ｃｍの範囲にある幅の６個の爪、好ましくは幅０．９ｃｍの６個の爪（その他の指用）を含む、１０個の電気発色性付け爪（両手用）のパックで使用者に利用され得る付け爪の形態であり得る。
【０２３９】
付け爪は個々でも、使用者に利用され得る。
【０２４０】
電気発色性デバイスは、電気発色性デバイスの励起の変化に伴う前記デバイスの外観の変化を見ることができるように、少なくとも部分的に透明な少なくとも１つのパッケージで販売され得る。電気発色性デバイスの電気接点は、パッケージを開封しなくても使用者が触れられるスイッチを含む電気回路とともにパッケージに含まれる電池に接続され得る。スイッチにより、例えばパッケージの所定の箇所で使用者がかけた圧力の効果で電流を流すことができる。
【０２４１】
統合されたエネルギー源を充電するため、または電気応答性スタックの外観を少なくとも一時的に変更するために電気応答性スタックを励起するための電気発色性多層構造への電力供給は、図１１および１２に示される電源デバイスによって行われる。例として、デバイスは、使用者によって扱われるハンドピースを含み、前記ハンドピースの端部には、例えばデバイスの遠位端またはデバイスの底面に位置する電気発色性多層構造の２つの対応する接点を電気的に接触させるための２つの電気端子４２０および４２１が設けられている。
【０２４２】
必要に応じて、デバイス４１５は、電気エネルギー源４２３を収容し得る。デバイス４１５は、端子４２０または４２１の少なくとも１つをエネルギー源４２３に任意に接続できるようにする作動ボタン４２４およびスイッチ４２５を含み得る。
【０２４３】
ここで、使用者は、励起されるべき電気発色性多層構造とデバイス４１５を接触させることによってデバイス４１５を使用し、次に電圧が印加される持続時間を正確に制御するための作動ボタン４２４を押し得る。外観の変化が徐々に進行すると、使用者は、所望の外観が得られたときに電圧の印加を停止し得る。
【０２４４】
本発明は、爪に施与されるための電気発色性デバイスに限定されず、例として、電気発色性デバイスは、例えば低刺激性の接着剤を用いて、唇または皮膚に施与され得る。
【０２４５】
示される様々な実施形態の特性が、示されていない変形例において組み合わされ得る。
【０２４６】
例えば、図１Ａおよび１Ｂに示される導体の構成は、特に図３Ａ〜６Ｅに示される電気発色性多層構造に用いられ得る。同じことが、図２に示される構成、および図３Ａおよび３Ｂを参照して説明される、角質物質に固着するための固着手段に当てはまる。図４に示される剥離可能な保護フィルムが、他の実施形態の中でも特に図５Ａ〜５Ｉおよび６Ａ〜６Ｅに記載されるスタックのいずれかに加えられ得る。
【０２４７】
電気発色性多層構造によって生成される模様は様々であってもよく、特に任意の英数字および／または陰影、特に陰影を組み込んだ任意のデザインに相当し得る。模様は、場合により自分の好みに合わせてカスタマイズすることができ、その際、デバイスを受け取ることになる人が選択した模様の画像を与え、それにしたがって電気発色性多層構造が作製される。
【０２４８】
本発明は、電極層および活性電気発色性層が別個である電気発色性多層構造に限定されず、これらの層は、公報の国際公開第２００５／０１５３０１号パンフレットに示されるように、必要に応じて一致してもよい。
【０２４９】
模様は、電気発色性デバイスが励起されている間のみ目視可能であるか、または、変形例において、模様は、用いられる材料に応じて、電気発色性デバイスが励起されている間のみ目視可能であることを中断し得る。
【０２５０】
活性電気発色性層は、例えば以下のリストから選択され、単独で、混合物で、または並行して用いられる１つ以上のポリマーを含み得る：
・ポリ（３−メチルチオフェン）：
【化１】
2012531940.tif 000003
・ポリ（３，３−ジメチル−３，４−ジヒドロ−２Ｈ−チエノ−［３，４−ｂ］ジオキセピン：
【化２】
2012531940.tif 000004
・ポリ（３，４−エチレンジオキシピロール）（ａ）およびポリ（３，４−プロピレンジオキシピロール）（Ｐｐｒｏｄｏｐ）（ｂ）［（ポリ（３，４−アルキレンジオキシピロール）ＰＸＤＯＴ誘導体の代表例］：
【化３】
2012531940.tif 000005
・ポリ（Ｎ−スルホナトプロポキシ−ＰｒｏＤＯＰ）：
【化４】
2012531940.tif 000006
・ポリ（ビス−エチレンジオキシチオフェン−Ｎ−メチルカルバゾール）：
【化５】
2012531940.tif 000007
・ポリ（ビス−エチレンジオキシチオフェン−ピリジン）：
【化６】
2012531940.tif 000008
・ポリ（ビス−エチレンジオキシチオフェン−ピリドピラジン）：
【化７】
2012531940.tif 000009
・ポリ−（ベンゾ［ｃ］チオフェン−Ｎ−２−エチルヘキシ−４，５−ジカルボン酸イミド）：
【化８】
2012531940.tif 000010
・ポリ（２，２’−［１０−メチル−３，７−フェノチアジレン］−６，６’−ビス［４−フェニルキノリン］）：
【化９】
2012531940.tif 000011
【０２５１】
本発明において、電気発色性導電性ポリマーの層は、例えば、ポリアニリン；ポリチオフェン；およびポリピロール；およびドーパントから選択される材料を含み得る。好ましくは、電気発色性導電性ポリマーの層は、ポリジフェニルアミン；ポリ（４−アミノビフェニル）；ポリ（３−アルキル（Ｃ１〜Ｃ８）チオフェン）；ポリ（ジフェニルベンジジン）；ポリフェニレン；ポリ（フェニレンビニレン）；ポリ（アリレンビニレン）；ポリ（アミノキノリン）；ポリ（３，４−エチレンジオキシチオフェン）；およびそれらの誘導体；あるいはそれらの誘導体またはコポリマー；およびドーパントから選択される材料を含む。
【０２５２】
電解質層は、ポリマーと溶解塩との混合物の中から選択されるのが好ましい。ポリマーは、例えば、以下のリストから選択される：ポリエチレングリコール、ポリプロピレングリコール、エチレンポリオキシド、オキシエチレンおよびエピクロリドリン（ｅｐｉｃｈｌｏｒｉｄｒｉｎｅ）コポリマー、プロピレンポリオキシド、ポリアルキル−メタクリレート、およびポリアルキル−アクリレート。塩は、塩化ナトリウム、塩化リチウム、過塩素酸リチウム、トリフルオロメチルスルホン酸リチウム、ヘキサフルオロリン酸リチウム、またはテトラフルオロホウ酸リチウムであり得る。
【０２５３】
電解質層は、特に、過塩素酸リチウムと、オキシエチレンおよびエピクロリドリンコポリマーとの混合物であり得る。
【０２５４】
ポリマーはまた、必ずしも溶解塩を伴わなくても用いられ得る。これは、特に、スルホネートポリスチレン、ポリイミダゾールの塩化物または臭化物、ポリビニルピリジン、およびポリアミドプロピルスルホネートなどの高分子電解質ポリマーの場合、そうである。
【実施例】
【０２５５】
提供される実施例
実施例１
ポリエチレンジオキシチオフェンの溶液（参照Ｂａｙｔｒｏｎ（登録商標）で販売されており、Ｂａｙｅｒから入手可能である）を、支持体ならびに導電性の透明なＩＴＯで例えば３平方センチメートル（ｃｍ２）の範囲にわたって覆われたＰＥＴで形成されるＳｈｉｅｌｄａｌ（米国）から入手可能な電極層に付着させ、次に、第１の活性電気発色性層を形成するように乾燥させた。
【０２５６】
次に、ポリピロールのフィルムを、導電性の透明な酸化物で覆われたポリエチレンテレフタレートの第２の層に電気泳動によって付着させた。０．７Ｖの定電位を用いて、過塩素酸リチウムを含む水溶液で電解重合を行った。第２の活性電気発色性層で被覆された第２の電極支持層が得られた。
【０２５７】
０．０１５グラム（ｇ）の過塩素酸リチウムを、オキシエチレンおよびエピクロリドリンコポリマー（ＤＡＩＳＯ  Ｃｏ．から参照ＥＭ−２で入手可能）０．７ｇと、５ミリリットル（ｍＬ）のテトラヒドロフランとの混合物に溶解させることによって、電解質を作製した。次に、混合物をＢａｙｔｒｏｎ（登録商標）で覆われた電極に塗布した。周囲温度で２時間乾燥させた後、ポリピロールで覆われた裏面電極を、圧力をかけながら加えることで、電気応答性スタックを得た。電気応答性スタックにより、赤色に着色されたフィルムによって構成された光学活性層を覆った。デバイスは、電位を−１．５Ｖ〜＋１．５Ｖの間で変更することによって、オレンジ色／茶色と青色／紫色との間の色の変化を表示することができた。
【０２５８】
色の変化は、１０秒未満の間、起こった。
【０２５９】
実施例２
この実施例は、第１の活性電気発色性層を、ある模様、例えばハート形の模様を形成するように被覆したことで、実施例１と異なる。デバイスの電気励起により、図７Ａおよび７Ｂに示されるように、デバイスの色を変化させることができた。
【０２６０】
実施例３
この実施例は、ある模様、例えば星形が見えるように切り取った、例えば赤色のマスク形成不透明フィルムを、電気応答性スタックの表面に設置したことで、実施例１と異なる。電気励起により、マスクにおいて切り取りによって画定された模様の色を変化させることができた。
【０２６１】
実施例４
この実施例は、Ｂａｙｔｒｏｎ（登録商標）の層を不均一に付着させたことで、実施例１と異なる。スプレッダを、異なる高さの２つの側を有するように調節した。電位を−１．５Ｖ〜１．５Ｖの間で変更することによって、色の陰影が得られた。
【０２６２】
実施例５
実施例１の多層構造を付け爪に施与した。Ｂａｙｔｒｏｎ（登録商標）およびポリピロールの層を、施与後のデバイスの外観を損なうことなく、触れられる状態に保つように付け爪の底面および付け爪の先に位置する導体に接続した。導体は、１ｍｍ２の表面積を各々が有する銅板であった。
【０２６３】
実施例６
この実施例では、多層構造の下に設置されたＳＲ４１６ボタン電池に接続された、実施例１の多層構造を用いた。スイッチとして働くポリエチレンのフィルムなどの絶縁シートを電気回路に挿入した。爪のメイクアップのために、絶縁シートは、最初に、爪の先において、デバイスの下の電池の端子の１つと接触され得る。
【０２６４】
実施例７
この実施例は、例えばＡＰＥＭから入手可能なＰＨＡＰ３３９１タイプのタッチセンサー式スイッチがデバイスに設けられたことで、実施例６と異なる。このスイッチは、爪の先において、多層構造の下に設置されるのに適するものであった。
【０２６５】
実施例８
この実施例は、励起電流の強度を変更するために、調節可能な電位差計、例えばＣＥＲＭＥＴ  ＣＭＳを電気回路に挿入したことで、実施例６と異なる。
【０２６６】
実施例９
この実施例は、剥離可能な保護フィルムを形成するために、上部支持層の表面に付着された、厚さ５μｍのセルロースアセトブチレートおよび厚さ５μｍのポリエチレンの５つの交互の層を含んでいたことで、実施例１と異なる。各層を取り外しやすくするために、上部層が、層の全てを剥がすことなく、剥がそうとするフィルムを簡単に掴めるようにするためのタブとなるように、セルロースアセトブチレートコーティングの部分は、施与区域をわずかに超えていた。
【０２６７】
実施例１０
この実施例では、電気発色性デバイスは、その表面に、メイクアップ落としによって取り除かれるのに適した保護層を示した。デバイスの残りの部分は、メイクアップ落としに耐性があった。
【０２６８】
実施例１のデバイスの上部を、エタノールベースのニス（２０％のシェラック（Ｓｈｅｌｌａｃ）ガム、８０％のエタノール）の層で被覆した。ＰＥＴはエタノールに耐性があるため、デバイスを損傷せずにエタノールベースのメイクアップ落としで保護層を取り除くことができた。その後、必要に応じて、ニスを用いて保護層を再度施与することができた。
【０２６９】
実施例１１
Ｄｉｓｐｏｆｉｘ  ６４５  Ｅ（Ｎａｔｉｏｎａｌ  Ａｄｈｅｓｉｖｅｓから入手可能）の５０μｍの層で覆われた接着剤を、実施例１の電気発色性デバイスの底面と接触させた。付着性を高めるために圧力をかけた。施与の際に、接着剤を保護するための保護フィルムを取り外した。
【０２７０】
実施例１２
３％のＸｉｒｏｎａ  Ｋｉｗｉ−ｒｏｓｅ角度彩色性顔料（Ｍｅｒｃｋ）を、実施例１の第１の活性電気発色性層に加えた。そのようにして、角度彩色性顔料の光学効果によって高められた電気発色性効果は、電気発色性デバイスの励起状態に応じて多かれ少なかれ目視可能であった。
【０２７１】
実施例１３
３％のＭｅｔａｓｈｉｎｅ  Ｓｉｌｖｅｒ顔料（日本板硝子株式会社）を、実施例１の第１の活性電気発色性層に加えた。そのようにして、金属顔料の光学効果によって高められた電気発色性効果は、電気発色性デバイスの励起状態に応じて多かれ少なかれ着色された。
【０２７２】
本発明は、示される実施形態に限定されない。
【０２７３】
電気発色性デバイスは、冷光発光性であってもまたは冷光発光性でなくてもよい。
【０２７４】
「１つの〜を含む」という表現は、相反する規定がない限り「少なくとも１つの〜を含む」と同義であるものと理解されるべきである。
【符号の説明】
【０２７５】
１０：第１の活性電気発色性層
２０：第２の活性電気発色性層
３０：電解質層
４０：第１の電極層
５０：第２の電極層
６０：支持層
７０：支持層
８１：導体
８２：導体
８４：絶縁層
８５：絶縁層
２００：光学活性層
０：爪
【図１Ａ】
2012531940.tif 000012
【図１Ｂ】
2012531940.tif 000013
【図２】
2012531940.tif 000014
【図３Ａ】
2012531940.tif 000015
【図３Ｂ】
2012531940.tif 000016
【図４】
2012531940.tif 000017
【図５Ａ】
2012531940.tif 000018
【図５Ｂ】
2012531940.tif 000019
【図５Ｃ】
2012531940.tif 000020
【図５Ｄ】
2012531940.tif 000021
【図５Ｅ】
2012531940.tif 000022
【図５Ｆ】
2012531940.tif 000023
【図５Ｇ】
2012531940.tif 000024
【図５Ｈ】
2012531940.tif 000025
【図５Ｉ】
2012531940.tif 000026
【図５Ｊ】
2012531940.tif 000027
【図５Ｋ】
2012531940.tif 000028
【図５Ｌ】
2012531940.tif 000029
【図６Ａ】
2012531940.tif 000030
【図６Ｂ】
2012531940.tif 000031
【図６Ｃ】
2012531940.tif 000032
【図６Ｄ】
2012531940.tif 000033
【図６Ｅ】
2012531940.tif 000034
【図７】
2012531940.tif 000035
【図８】
2012531940.tif 000036
【図９Ａ】
2012531940.tif 000037
【図９Ｂ】
2012531940.tif 000038
【図１０】
2012531940.tif 000039
【図１１】
2012531940.tif 000040
【図１２】
2012531940.tif 000041
【図１３】
2012531940.tif 000042
【国際調査報告】
2012531940.tif 000043
2012531940.tif 000044
2012531940.tif 000045